"マイクロカプセルであって、そのカプセル壁は、a以下a1アミン、およびa2非置換、またはC1-C20アルキル、OH、OR、COOH、SH、SR、NHCOR、OCOR、ハロゲン、および芳香族基の群からの1つ以上の置換基で置換された、芳香族もしくは複素芳香族化合物であって、ここでRはC1-C10アルキル基を示す、芳香族もしくは複素芳香族化合物の群から選択される少なくとも1つの化合物を、b1分子あたり少なくとも2つのC原子を有する、少なくとも1つのアルデヒド成分と、c2-アクリルアミド-2-メチルプロパンスルホン酸もしくはその塩AMPSおよび/または2-アクリルアミド-2-メチルプロパンホスホン酸もしくはその塩AMPPの単位、ならびに1つ以上のメタアクリレートの単位を含む、少なくとも1つのコポリマーの存在下で、反応させることによって得ることができる樹脂を含む、マイクロカプセル。1分子あたり少なくとも2つのアミン基を有する、1つ以上のアミンが、成分aとして選択される、請求項1に記載のマイクロカプセル。尿素、メラミンおよびベンゾグアナミンの群からの、1つ以上の化合物が、成分aとして選択される、請求項1または2に記載のマイクロカプセル。1つ以上の芳香族もしくは複素芳香族アルコールおよび/または1つ以上の芳香族もしくは複素芳香族カルボン酸が、成分aとして選択される、請求項1に記載のマイクロカプセル。芳香族アルコールもしくはエーテルまたはその誘導体が、成分aとして選択される、請求項1または4に記載のマイクロカプセル。前記少なくとも1つの芳香族アルコールは、1分子あたり少なくとも2つの、芳香族に結合したフリーのヒドロキシル基を有する、請求項4または5のいずれかに記載のマイクロカプセル。前記少なくとも1つの芳香族アルコールは、2つ以上のヒドロキシル基を有するフェノールから、好ましくはピロカテコール、レゾルシノール、ヒドロキノン、および1,4-ナフトヒドロキノン、フロログルシノール、ピロガロール、およびヒドロキシヒドロキノンから、より好ましくは、レゾルシノール、およびフロログルシノールから選択される、請求項4~6のいずれかに記載のマイクロカプセル。前記アルコールが、その塩、エーテル、またはエステルの形態で存在し、そして前記カルボン酸が、その塩、またはエステルの形態で存在する、請求項4~7のいずれかに記載のマイクロカプセル。成分aが、請求項1~3のいずれかで定義されるa11つ以上のアミンと、請求項1および4~8のいずれかで定義されるa21つ以上の芳香族もしくは複素芳香族化合物との混合物を含む、マイクロカプセル。前記アルデヒド成分bが、脂肪族アルデヒドおよび芳香族アルデヒドから選択される、前記請求項のいずれかに記載のマイクロカプセル。前記アルデヒド成分は、バレルアルデヒド、カプロアルデヒド、カプリルアルデヒド、デカナール、スクシンアルデヒド、シクロヘキサンカルバルデヒド、シクロペンタンカルバルデヒド、2-メチル-1-プロパナール、2-メチルプロピオンアルデヒド、アセトアルデヒド、アクロレイン、アルドステロン、アンチマイシンA、8’-アポ-β-カロテン-8’-アール、ベンズアルデヒド、ブタナール、クロラール、シトラール、シトロネラール、クロトンアルデヒド、ジメチルアミノベンズアルデヒド、葉酸、ホスミドマイシン、フルフラール、グルタルアルデヒド、グリセルアルデヒド、グリコールアルデヒド、グリオキサール、グリオキシル酸、ヘプタナール、2-ヒドロキシベンズアルデヒド、3-ヒドロキシブタナール、ヒドロキシメチルフルフラール、4-ヒドロキシノネナール、イソブタナール、イソブチルアルデヒド、メタクロレイン、2-メチルウンデカナール、ムコクロル酸、N-メチルホルムアミド、2-ニトロベンズアルデヒド、ノナナール、オクタナール、オレオカンタール、オーリスタット、ペンタナール、フェニルエタナール、フィコシアニン、ピペロナール、プロパナール、プロペナール、プロトカテクアルデヒド、レチナール、サリチルアルデヒド、セコロガニン、ストレプトマイシン、ストロファンチジン、チロシン、バニリン、および桂皮アルデヒドから選択される、前記請求項のいずれかに記載のマイクロカプセル。前記少なくとも1つのアルデヒド成分は、1分子あたり少なくとも2つのフリーのアルデヒド基を有する、前記請求項のいずれかに記載のマイクロカプセル。前記アルデヒド成分は、グルタルアルデヒド、および/またはスクシンアルデヒドから選択される、前記請求項のいずれかに記載のマイクロカプセル。前記コポリマーが二元重合体または三元重合体である、前記請求項のいずれかに記載のマイクロカプセル。前記コポリマーcが、AMPSまたはAMPP、好ましくはAMPSの単位、および1つ以上のメタアクリレートから構成される、前記請求項のいずれかに記載のマイクロカプセル。前記コポリマーcにおける前記メタアクリレートが、以下:a4-ヒドロキシブチルアクリレートb2-ヒドロキシプロピルメタクリレートcスルファトエチルメタクリレートアンモニウムdペンタプロピレングリコールメタクリレートeアクリル酸fヘキサエチレングリコールメタクリレートgヘキサプロピレングリコールアクリレートhヘキサエチレングリコールアクリレートiヒドロキシエチルメタクリレートjポリアルキレングリコールメタクリレートCASNo.589-75-9kメトキシ-ポリエチレングリコールメタクリレートl2-プロピルヘプチルアクリレート2-PHAm1,3-ブタンジオールジメタクリレートBDDMAnトリエチレングリコールジメタクリレートTEGDMAoヒドロキシエチルアクリレートHEAp2-ヒドロキシプロピルアクリレートHPAqエチレングリコールジメタクリレートEGDMArグリシジルメタクリレートGMAsアリルメタクリレートALMAtBisomerPEM3ポリエチレングリコールメタクリレートuBisomerIDMAイソデシルメタクリレートvBisomerC13MAイソトリデシルメタクリレートw3-スルホプロピルアクリレートxN-2-アクリロイルオキシエチル-N,N-ジメチル-N-3-スルホプロピルアンモニウムベタインyN-2-メタクリロイルオキシエチル-N,N-ジメチル-N-3-スルホプロピルアンモニウムベタインz3-スルホプロピルメタクリレートz1N-3-メタクリルアミドプロピル-N,N-ジメチル-N-3-スルホプロピルアンモニウムベタインの群から選択される、請求項1または15に記載のマイクロカプセル。前記コポリマーcが、ビニル化合物、不飽和ジカルボン酸もしくはポリカルボン酸、およびアミル化合物もしくはアリル化合物の塩の群から選択される、1つ以上のさらなるモノマーを含む、前記請求項のいずれかに記載のマイクロカプセル。前記少なくとも1つの成分aの、前記少なくとも1つのアルデヒド成分bに対するモル比は、1:1~1:5、好ましくは1:1~1:3である、前記請求項のいずれかに記載のマイクロカプセル。前記カプセルの表面は、窒素含有剤、酸素含有剤、またはケイ素含有剤で、好ましくは、メラミンで、シリカゲルで、または芳香族アルコールaで、後処理される、前記請求項のいずれかに記載のマイクロカプセル。少なくとも1つのコア材料が、前記カプセルに封入される、前記請求項のいずれかに記載のマイクロカプセル。前記カプセルがホルムアルデヒドを含まない、前記請求項のいずれかに記載のマイクロカプセル。前記請求項のいずれかに記載のマイクロカプセルを1つ以上含む、マイクロカプセル分散系。請求項1~3のいずれかで定義された1つ以上のアミンa1、および/または請求項1および4~8のいずれかで定義された1つ以上の芳香族もしくは複素芳香族化合物a2と、請求項10~13のいずれかで定義されたアルデヒド成分bとを反応させて、マイクロカプセルのカプセル壁を形成するための、請求項1および14~17のいずれかで定義されたコポリマーcの使用。請求項1~21の1つ以上に記載のマイクロカプセル、または請求項22に記載のマイクロカプセル分散系を生成する方法であって、a請求項1~3のいずれかで定義された1つ以上のアミンa1、および/または請求項1および4~8のいずれかで定義された1つ以上の芳香族もしくは複素芳香族化合物a2を、請求項1および14~17のいずれかで定義されたコポリマーcの存在下で、必要に応じてコア材料の存在下で、アルデヒド成分bと合わせ、および反応させて、そしてbその後、温度の上昇によって、該カプセルの硬化が起こる、方法。前記方法の過程において、pHが変化する、請求項24に記載のマイクロカプセルまたはマイクロカプセル分散系を生成する方法。アルカリ度が、アルカリ金属塩、好ましくはアルカリ金属炭酸塩、より詳細には炭酸ナトリウムを用いて調整される、請求項24および25のうちの1つまたは両方に記載のマイクロカプセルまたはマイクロカプセル分散系を生成する方法。成分aと、前記アルデヒドbおよび前記コポリマーcとの反応の間、撹拌が行われる、請求項24~26のいずれかに記載のマイクロカプセルまたはマイクロカプセル分散系を生成する方法。撹拌スピードが、前記アルカリ度を上げる直前またはその間に、上昇される、請求項26および27のうちの1つまたは両方に記載のマイクロカプセルまたはマイクロカプセル分散系を生成する方法。前記上昇された撹拌スピードは、混合物の粘度の値が低下するまで維持され、該撹拌スピードは、粘度の低下の開始後に、低下される、請求項28に記載のマイクロカプセルまたはマイクロカプセル分散系を生成する方法。前記粘度の低下の開始後、温度上昇が起こる間に前記カプセルが硬化する前に、撹拌が、少なくとも20分間、好ましくは、30~180分間続けられる、請求項29に記載のマイクロカプセルまたはマイクロカプセル分散系を生成する方法。親水性または疎水性活性成分の放出のための、請求項1~21の1つ以上に記載のマイクロカプセル、または請求項22に記載のマイクロカプセル分散系の使用であって、該親水性または疎水性活性成分は、芳香剤、香料、色素、潜在性蓄熱材料、溶媒、触媒、コーティング系、反応性メタアクリレート、エン成分、活性抗菌成分、潤滑剤、滑剤、活性薬剤成分、活性美容成分、自己回復剤、ワックス、および殺虫剤例えば、殺真菌剤、除草剤、または昆虫忌避剤の群から好ましくは選択される、使用。請求項1~21の1つ以上に記載のマイクロカプセル、または請求項22に記載のマイクロカプセル分散系を含む製品。コーティング、塗料技術、建築化学物質、触媒技術、腐食制御、歯科技術、自己回復系、化粧品、薬学、洗濯、掃除、消毒、接着結合、植物の処置好ましくは殺真菌剤、殺虫剤、昆虫忌避剤または除草剤として、または医学技術の分野から選択される用途の少なくとも1つの領域における、請求項32に記載の製品の使用。AMPS由来の単位、ならびに以下BisomerPEM3ポリエチレングリコールメタクリレートBisomerIDMAイソデシルメタクリレートBisomerC13MAイソトリデシルメタクリレート3-スルホプロピルアクリレートN-2-アクリロイルオキシエチル-N,N-ジメチル-N-3-スルホプロピルアンモニウムベタインN-2-メタクリロイルオキシエチル-N,N-ジメチル-N-3-スルホプロピルアンモニウムベタイン3-スルホプロピルメタクリレートおよびN-3-メタクリルアミドプロピル-N,N-ジメチル-N-3-スルホプロピルアンモニウムベタインの群からの1つ以上のメタクリレートを含む、コポリマー。この目的を、本発明のマイクロカプセルによって達成し、そのカプセル壁は、a以下a1アミン、およびa2非置換、またはC1-C20アルキル、OH、OR、COOH、SH、SR、NHCOR、OCOR、ハロゲンF、Cl、Br、I、非置換もしくは置換フェニルまたはナフチル各場合において、例えばC1-C10アルキル、C1-C10アルコキシ、ハロゲン、ハロ-C1-C10アルキル、またはハロ-C1-C10アルコキシによって置換されるのようなC6-C14アリールの群からの1つ以上の置換基で置換された、芳香族もしくは複素芳香族化合物であって、ここでRはC1-C10アルキル基を示す、芳香族もしくは複素芳香族化合物の群から選択される少なくとも1つの化合物を、b1分子あたり少なくとも2つのC原子を有する、少なくとも1つのアルデヒド成分と、c2-アクリルアミド-2-メチルプロパンスルホン酸もしくはその塩AMPSおよび/または2-アクリルアミド-2-メチルプロパンホスホン酸もしくはその塩AMPPの単位、ならびに1つ以上のメタアクリレートの単位を含む、少なくとも1つのコポリマーの存在下で、反応させることによって得ることができる樹脂を含む。本発明はさらに、本発明のそのようなマイクロカプセルを含むマイクロカプセル分散系に関連する。驚くべきことに、本発明によって、工業的製造スケールアップの必要条件および実行可能性を満たす、高い化学的および物理的耐性を特徴とする、安定なコア-シェルマイクロカプセルを生成することが可能である。この状況において、インサイツで、予備縮合物を基本ブロックaおよびbから生成することが可能であり、予備縮合物はまたさらに水中油型または油中水型マイクロカプセル化を生じるワンポット手順において直接使用され得る。本発明はさらに、本発明のマイクロカプセルおよびマイクロカプセル分散系を生成する方法を提供し、ここでaアミンa1ならびに/または、芳香族もしくは複素芳香族アルコールまたはそのエーテルもしくは誘導体および/または芳香族もしくは複素芳香族カルボン酸またはそのエステルのような芳香族もしくは複素芳香族化合物a2の群から選択される、少なくとも1つの化合物と、b1分子あたり少なくとも2つのC原子を有する少なくとも1つのアルデヒド成分とを、cAMPSおよび/またはAMPPの単位ならびに1つ以上のメタアクリレートを含む少なくとも1つのコポリマーの存在下で、合わせおよび反応させ、そして後にカプセルの硬化が起こる。そのようなマイクロカプセル分散系の生成は、適当な予備縮合物の使用によって、しかしまたインサイツにおけるワンポット手順においても達成される。成分aの定義において、上記芳香族もしくは複素芳香族化合物a2は、アミンとは異なる;従って化合物a2は、アミンa1を含まない。成分aとして、1つ以上例えば2つ、3つ、または4つの化合物、好ましくは群a1および/または群a2から、1つの化合物を使用することが可能である。例えば、1つ以上例えば2つ、3つ、または4つのアミンa1、または1つ以上例えば2つ、3つ、または4つの芳香族もしくは複素芳香族化合物a2が存在し得る。好ましい化合物a2は、芳香族もしくは複素芳香族アルコールまたはそのエーテルおよびエステルならびに/または1つ以上例えば2つ、3つ、または4つの芳香族もしくは複素芳香族カルボン酸またはそのエステルである;特に好ましい化合物a2は、芳香族アルコールまたはそのエーテルおよびエステルである。もし2つ以上例えば2つ、3つ、または4つの化合物aが使用されるなら、例えば尿素-レゾルシノール、尿素-フロログルシノール、メラミン-レゾルシノール、またはメラミン-フロログルシノールのような、アミンおよび芳香族アルコールのような、例えば1つ以上例えば2つの化合物a1、1つ以上例えば2つの化合物a2、または1つ以上例えば2つの化合物a1および1つ以上例えば2つの化合物a2のような、2つ以上の化合物a1、2つ以上の化合物a2、または異なる下位群a1またはa2からの2つ以上の化合物を使用することが可能である。従って本発明は、ホルムアルデヒドを含まず、工業的応用の必要条件の特定のプロファイルに特異的に適合し得る、熱硬化性に基づく壁材料の多様性を広げる。成分aとして、1つの化合物のみ、好ましくはアミンa1または芳香族アルコールのような芳香族もしくは複素芳香族化合物a2を使用することが好ましい。成分aとして特に好ましいのは、必要に応じて化合物a2と組み合わせた、アミンa1である。本発明の文脈において使用されるアミンa1は、例えば、非環式、芳香族、または複素芳香族、好ましくは非環式または複素芳香族のアミンである。そのアミンは、1つ以上のアミン基を有し得る。そのアミンは、好ましくは2つ以上のアミン基、より詳細には2つまたは3つのアミン基を有する。さらに好ましいのは、少なくとも1つの水素原子を有する、少なくとも1つのアミン官能基を有するアミンである。1級および2級アミンが好ましい。特に好ましいのは、1級または2級アミン官能基を構成する、2つまたは3つのアミノ官能基を有するアミンである。特に好ましいのは、2つまたは3つの1級アミノ官能基を有するアミンである。さらに好ましいのは、アルデヒドbとの反応において、シッフ塩基、イミンまたはエナミンを形成するアミンである。例えば、以下の化合物が、本発明によるアミンa1として企図される:1,2-ジアミノヘキサン、1,3-ジアミノヘキサン、1,2-ジアミノデカン、1,3,5-トリアミノエイコサンのようなC1-C20アルキルアミン、尿素、メチル尿素、ジメチル尿素、メチロール尿素のような尿素であって、それらはメチロール尿素、ジメチロール尿素、およびジメチルメチロール尿素のように、部分的にまたは全体的に、エーテル化またはエステル化され得る、尿素チオ尿素、メチルチオ尿素、ジメチルチオ尿素、メチロールチオ尿素のようなチオ尿素であって、それらは、メチロールチオ尿素、ジメチロールチオ尿素、およびジメチルメチロールチオ尿素のように、部分的にまたは全体的にエーテル化またはエステル化され得る、チオ尿素メラミン、例えばメラミン、メチロールメラミンのようなトリアジンであって、それらは、ヘキサメチロールメラミンまたはメチル化ヘキサメチロールメラミンのように、部分的にまたは全体的に、エーテル化またはエステル化され得る、トリアジンイミノ-メラミン、例えばイミノメラミン、グアニジン、例えばグアニジン、ベンジルグアニジン、および炭酸グアニジン、グアニン、例えばグアニン、ウラシル、例えばウラシル、チミン、例えばチミン、シトシン、例えばシトシン、アデニン、例えばアデニン、ベンゾグアナミン、例えばベンゾグアナミン、アセトグアナミン、ベンゾトリアゾール、例えばベンゾトリアゾール、グリコウリル、例えばグリコウリル、インドール、例えばインドールおよび1級または2級アミン基で置換されたインドール、ピロール、例えばピロールおよび1級または2級アミン基で置換されたピロール、ピリジン、例えばピリジンおよび1級または2級アミン基で置換されたピリジン、ピリミジン、例えばピリミジンおよびアルファ-アミノピリミジンのような、1級または2級アミン基で置換されたピリミジン、ピラジン、例えばピラジンおよび1級または2級アミン基で置換されたピラジン、キノリン、例えばキノリンおよび1級または2級アミン基で置換されたキノリン。前述の芳香族もしくは複素芳香族アミンはまた、例えば、環状親構造に、アミノ官能基ならびに、さらに以下の置換基を有し得る:C1-C20アルキル、OH、OR、SH、SR、COOH、NHCOR、OCOR、SO3H、PO3H、ハロゲンF、Cl、Br、I、非置換もしくは置換フェニルまたはナフチル例えばC1-C10アルキル、C1-C10アルコキシ、ハロゲン、ハロ-C1-C10アルキルまたはハロ-C1-C10アルコキシによって置換されるのようなC6-C14アリール、ここでRは、C1-C20アルキル基を示し、そしてOH、SH、COOH、SO3H、およびPO3H基は、それらの塩の形態でも存在し得る。アミン成分およびアルデヒドの反応において、窒素結合水素原子およびアルデヒド官能基の間のモル比は、一般的に0.01~1:1、好ましくは0.2~1:1である。使用された成分の反応性の適当な選択によって、その反応生成物はカプセル壁を形成するために必要な壁材料の形成速度、ネットワーク密度、壁の厚さ、および熱硬化性壁材料の性質を、必要条件に個々に適合させる可能性を与える。好ましい成分a1は、尿素、メラミン、およびベンゾグアナミンならびにその混合物である。特に好ましい成分a1は、尿素、メラミン、およびベンゾグアナミン、ならびにその混合物であり、非常に好ましくは尿素、メラミン、および尿素/メラミンである。そのアミノ樹脂縮合物を、アミノプラスト縮合物の生成に関して通例である技術によって生成する。アルデヒドbとa1成分との反応は、アミン部分に対するアルファ位にOH基を有する重縮合体を生成する。アミンa1およびアルデヒドからアミノ樹脂製品を生成するために適当な反応温度は、一般的に20°Cと90°Cとの間、好ましくは40°Cと60°Cとの間であり、pHレベルは一般的に2と10との間である。その反応は、水相で、または有機相で行われ得る。適当な溶媒は、水、アルコール、鉱物油例えばミリステートのような、芳香族または脂肪族炭化水素等である。水相における反応が特に好ましい。芳香族および複素芳香族化合物a2も、成分aとして適当である。これらの化合物は、アルデヒド成分との求電子性反応に入ることができ、そして続いて重縮合反応を可能にする。芳香族および複素芳香族化合物a2の例は、インデン、ベンゼン、およびトルエンのような、非置換芳香族および複素芳香族化合物である。優先的な適合性を有する化合物a2は、置換芳香族および複素芳香族化合物である。この状況において好ましいのは、アリールオキシアルカノール、アリールアルカノール、およびオリゴアルカノールアリールエーテルである;電子豊富な二重結合を提供する化合物も適当であり、例はベンゾフラン、フラン、およびピランのような、エノールエーテルまたはエナミン系である。特に好ましい化合物a2は、芳香族アルコールおよびそのエーテルまたはその誘導体であり、好ましい誘導体はエステルである。特に好ましいのは芳香族および複素芳香族、好ましくは芳香族化合物であり、ここで少なくとも1つのフリーのヒドロキシル基またはカルボン酸基、より好ましくは少なくとも2つのフリーのヒドロキシルまたはカルボン酸基が、上記芳香環または複素芳香環に直接結合される。この場合、もし少なくとも2つのフリーのヒドロキシル基またはカルボン酸基が芳香環に直接結合されるなら、特に好ましく、そして非常に好ましくはお互いにメタ位に位置する。芳香族アルコールおよびカルボン酸を、フェノール、クレゾールo-、m-、およびp-クレゾール、ナフトールα-およびβ-ナフトール、およびチモールから、ならびにまたエチルフェノール、プロピルフェノール、フルオロフェノール、およびメトキシフェノールから、ならびにまたトリメシン酸およびそのエステル、没食子酸およびそのエステル、テレフタル酸およびそのエステル、フタル酸およびそのエステル、およびフタル酸無水物から、ならびにまたその混合物から選択することがさらに好ましい。そのアルコールおよびカルボン酸はまた、それぞれアルコキシドまたはカルボン酸塩として、それらの塩の形態で存在し得る。本発明によって好ましい芳香族アルコールはまた、ポリカーボネートプラスチック例えばコンパクトディスク、プラスチック皿、哺乳瓶のための、およびエポキシ樹脂ワニス例えば保存缶のコーティングおよびフィルム包装のためのの生成において使用されるもの、より詳しくは2,2-ビス4-ヒドロキシフェニルプロパンビスフェノールAである。芳香族アルコールが、2つ以上のヒドロキシル基を有するフェノールから、好ましくは2,2-ビス4-ヒドロキシフェニルプロパンビスフェノールA、ピロカテコール、レゾルシノール、ヒドロキノン、および1,4-ナフトヒドロキノン、フロログルシノール、ピロガロール、およびヒドロキシヒドロキノンから選択されるなら特に好ましく、レゾルシノールおよび/またはフロログルシノールが芳香族アルコールとしてより特に好ましい。1つの実施態様において、本発明のマイクロカプセルは、その芳香族アルコールをエーテルの形態で使用することによって得られ、1つの好ましい実施態様において、そのエーテルは、本発明による反応のための芳香族アルコールのそれぞれの遊離の形態の誘導体である。遊離のアルコールもまたここに存在し得る;よってその場合、混合物が存在する。この例に関して、本発明による反応のためのその芳香族アルコールの遊離形態および上記に述べたさらなる成分芳香族アルコールのエーテル形態の間のモル比は、好ましくは0:100の間であり、好ましくは1:1、または1:2、または1:4である。芳香族アルコールとエーテル形態の混合物の利点の理由は、それによってその系の反応性に影響を与えることが可能であることである。その比の適切な選択によって、その反応性が、バランスのとれた割合であり、その系の保存安定性を有する系を、生成することが特により可能である。芳香族アルコールの好ましいエステルは、重縮合条件下でいかなる二次反応にも入らないもの、そして使用する脂肪族および芳香族アルデヒドの求電子性攻撃のために、十分な反応性を有し、高い収率で重縮合生成物を生成するものである。より詳細には、そのカルボン酸、スルホン酸、リン酸、およびホスホン酸のエステルが特に興味深いが、また比較的長い炭素鎖で調整され得る界面活性を有するものが特に興味深い。適当なエステル基の例は、飽和または不飽和、直鎖、分岐、または環状炭化水素基を含み、それらは1つ以上のヘテロ原子例えば、N、O、S、P、F、Cl、Br、またはIを含み得、例はギ酸もしくはその塩のエステル、酢酸およびその塩のエステル、プロピオン酸およびその塩のエステル、ならびにまたC6-C14カルボン酸およびその塩のエステル、スルホン酸エステル、例えばパラ-トルエンスルホン酸エステル、アミドスルホン酸エステル、およびリン酸エステルであり、全て前述の芳香族および複素芳香族アルコールならびにカルボン酸に基づく。この説明において、芳香族という用語は単独で、または他の用語と組み合わせて、好ましくは6から14個の環原子を有する、単環式または多環式例えば2または3つの環芳香環系、例えばベンゼンまたはナフタレンと同一のものとみなす。複素芳香族という用語は単独で、または他の用語と組み合わせて、好ましくは5から14個の環原子を有する、芳香族複素環系と同一のものとみなす。複素芳香族は、単環式または多環式例えば2または3つの環であり得る。複素芳香族アミンa1の例は、インドール、ピロール、ピリジン、ピリミジン、ピラジン、トリアジン、およびキノリンである。複素芳香族化合物a2の例は、フラン、ベンゾフラン、チオフェン、ベンゾチオフェン、ピラン、およびベンゾピランである。本発明によって好ましい、少なくとも2つのC原子を有するアルデヒドbは、脂肪族アルデヒドだけでなく芳香族アルデヒドも含む。アルデヒド成分bとして、アセタールおよびヘミアセタールのような、アルデヒド前駆体潜在性アルデヒドを使用することも可能である。特に好ましいアルデヒドは、以下の群から選択される、1つ以上である:バレルアルデヒド、カプロアルデヒド、カプリルアルデヒド、デカナール、スクシンアルデヒド、シクロヘキサンカルバルデヒド、シクロペンタンカルバルデヒド、2-メチル-1-プロパナール、2-メチルプロピオンアルデヒド、アセトアルデヒド、アクロレイン、アルドステロン、アンチマイシンA、8’-アポ-β-カロテン-8’-アール、ベンズアルデヒド、ブタナール、クロラール、シトラール、シトロネラール、クロトンアルデヒド、ジメチルアミノベンズアルデヒド、葉酸、ホスミドマイシン、フルフラール、グルタルアルデヒド、グリセルアルデヒド、グリコールアルデヒド、グリオキサール、グリオキシル酸、ヘプタナール、2-ヒドロキシベンズアルデヒド、3-ヒドロキシブタナール、ヒドロキシメチルフルフラール、4-ヒドロキシノネナール、イソブタナール、イソブチルアルデヒド、メタクロレイン、2-メチルウンデカナール、ムコクロル酸、N-メチルホルムアミド、2-ニトロベンズアルデヒド、ノナナール、オクタナール、オレオカンタール、オーリスタット、ペンタナール、フェニルエタナール、フィコシアニン、ピペロナール、プロパナール、プロペナール、プロトカテクアルデヒド、レチナール、サリチルアルデヒド、セコロガニン、ストレプトマイシン、ストロファンチジン、チロシン、バニリン、および桂皮アルデヒド。同様に、前述のアルデヒドのアルデヒド前駆体潜在性アルデヒドが好ましく、例はそのアセタールおよびヘミアセタールである。本発明の目的のために、アルデヒド成分が、1分子あたり少なくとも1つまたは2つ、より好ましくは2つ、3つ、または4つ、非常に好ましくは2つのフリーのアルデヒド基を有することが可能であり、グリオキサール、グリオキシル酸、グルタルアルデヒドおよび/またはスクシンアルデヒド、より詳細にはグリオキサール、グルタルアルデヒド、および/またはスクシンアルデヒドが、アルデヒド成分として存在することが好ましく、グルタルアルデヒドが特に好ましい。本発明のマイクロカプセルにおいて、aの少なくとも1つのアミンおよび/または芳香族もしくは複素芳香族化合物例えば芳香族アルコールもしくはそのエーテルまたはエステルのようなその誘導体の、b少なくとも1つのアルデヒド成分に対するモル比は、一般的に1:1~1:5、より好ましくは1:1~1:3であり得る。成分aとしてレゾルシノールの場合の比は、好ましくは約1:1.5~1:3、フロログルシノールの場合は約1:1~1:2、メラミンの場合は約1:1.5~1:2、および尿素の場合は約1:1.2~1:1.5である。成分abのc保護コロイドに対する成分の重量比、すなわちabの全重量合計の、成分cの重量に対する比は、一般的に1:1~1:0.01、より好ましくは1:0.2~1:0.05である。本発明の状況において使用されるコポリマーcは、2-アクリルアミド-2-メチルプロパンスルホン酸もしくはその塩AMPS、例えばLupasol登録商標PA140、BASFとして市販で入手可能、例えばナトリウム塩もしくはカリウム塩のようなアルカリ金属塩またはアンモニウム塩、例えば2-アクリルアミド-2-メチルプロパンスルホン酸カリウム塩、または2-アクリルアミド-2-メチルプロパンホスホン酸もしくはその塩、例えばナトリウム塩もしくはカリウム塩のようなアルカリ金属塩またはアンモニウム塩、の単位、ならびに1つ以上のメタアクリレートを含む。AMPSおよびAMPPもまた、ここで混合物において使用され得る。この出願におけるメタアクリレートという用語は、メタクリレートおよびアクリレートの両方と同一のものとみなす。そのコポリマーは、保護コロイドとして適当であり、そしてマイクロカプセルの生成の間に有利に使用し得る。特に適当なベースモノマーは、以下のものを含む:2-アクリルアミド-2-メチルプロパンスルホン酸ならびにそのアルカリ金属塩およびアンモニウム塩2-アクリルアミド-2-メチル-1-プロパンホスホン酸ならびにそのアルカリ金属塩およびアンモニウム塩:特に好ましいのは、AMPSに基づくコポリマーcである。そのコポリマーcは、例えば2つのコモノマー二元重合体、3つのコモノマー三元重合体から、または4つのコモノマーからのように、2つ以上のコモノマーから構成され得る。AMPSおよび/またはAMPPに加えて、1つ、2つ以上、より詳細には1つまたは2つのメタアクリレートコモノマーが存在し得る。AMPSおよび/またはAMPPと同様に、1つ以上のメタアクリレートモノマー、ならびに必要に応じて1つ以上のさらなるモノマーが存在し、例はアクリルアミド、N-ビニルピロリドンLuviskol登録商標K15、K30、またはK90、BASFとして市販で入手可能、ジカルボキシレートもしくはポリカルボキシレートまたはポリスチレンスルホネート、ビニルエステル、スチレン、ビニルエーテル、N-ビニルカプロラクタム、ビニルリン酸ならびにその塩およびエステル、ビニルホスホン酸ならびにその塩およびエステル、ビニルスルホン酸ならびにその塩およびエステル、ビニルカルボン酸ならびにその塩およびエステル例えばビニル酢酸のような、ビニル化合物および/または無水マレイン酸、エチレンおよび/または無水マレイン酸、イソブチレンおよび/または無水マレイン酸、スチレン-無水マレイン酸、またはアミル化合物もしくはアリル化合物の塩である。好ましいメタアクリレートコモノマーは、アクリル酸およびメタクリル酸ならびにそのエステルであり、そのエステル基は、例えば飽和または不飽和、直鎖、分岐、または環状炭化水素基であり、それは1つ以上ヘテロ原子例えば、のN、O、S、P、F、Cl、Br、および/またはIを含み得る。そのような炭化水素基の例は、直鎖、分岐もしくは環状アルキル、直鎖、分岐、もしくは環状アルケニル、フェニルのようなアリール、またはテトラヒドロフルフリルのようなヘテロシクリルである。企図される特に好ましいメタアクリレートコモノマーは以下のとおりである:aアクリル酸、メタクリル酸のようなC1-C14アルキル-アクリル酸;bアクリルアミド、メタクリルアミド、ジアセトンアクリルアミド、ジアセトンメタクリルアミド、N-ブトキシメチルアクリルアミド、N-イソブトキシメチルアクリルアミド、N-ブトキシメチルメタクリルアミド、N-イソブトキシメチルメタクリルアミド、N-メチロールアクリルアミド、N-メチロールメタクリルアミドのようなメタアクリルアミド;cテトラヒドロフルフリルアクリレートおよびテトラヒドロフルフリルメタクリレートのようなヘテロシクリルメタアクリレート、またはイソボルニルアクリレートおよびイソボルニルメタクリレートのような炭素環式メタアクリレート;dジウレタンジアクリレートおよびジウレタンメタクリレートCAS:72869-86-4のようなウレタンメタアクリレート;eメチルアクリレート、エチルアクリレート、n-プロピルアクリレート、イソプロピルアクリレート、n-ブチルアクリレート、sec-ブチルアクリレート、イソブチルアクリレート、tert-ブチルアクリレート、n-ペンチルアクリレート、イソペンチルアクリレート、ヘキシルアクリレート例えばn-ヘキシルアクリレート、イソヘキシルアクリレート、またはシクロヘキシルアクリレート、ヘプチルアクリレート、オクチルアクリレート例えば2-エチルヘキシルアクリレート、ノニルアクリレート、デシルアクリレート例えば2-プロピルヘプチルアクリレートまたはイソデシルアクリレート、ウンデシルアクリレート、ドデシルアクリレート、トリデシルアクリレート例えばイソトリデシルアクリレート、およびテトラデシルアクリレートのような、C1-C14アルキルアクリレート;そのアルキル基は、必要に応じて、例えばトリフルオロエチルアクリレートのように、1つ以上のハロゲン原子例えばフッ素、塩素、臭素、またはヨウ素で、または例えばジエチルアミノエチルアクリレートのように1つ以上のアミノ基で、またはメトキシプロピルアクリレートのように1つ以上のアルコキシ基で、またはフェノキシエチルアクリレートのように1つ以上のアリールオキシ基で置換され得る;fエテニルアクリレート、n-プロペニルアクリレート、イソプロペニルアクリレート、n-ブテニルアクリレート、sec-ブテニルアクリレート、イソブテニルアクリレート、tert-ブテニルアクリレート、n-ペンテニルアクリレート、イソペンテニルアクリレート、ヘキセニルアクリレート例えばn-ヘキセニルアクリレート、イソヘキセニルアクリレート、またはシクロヘキセニルアクリレート、ヘプテニルアクリレート、オクテニルアクリレート例えば2-エチルヘキセニルアクリレート、ノネニルアクリレート、デセニルアクリレート例えば2-プロペニルヘプチルアクリレートまたはイソデセニルアクリレート、ウンデセニルアクリレート、ドデセニルアクリレート、トリデセニルアクリレート例えばイソトリデセニルアクリレート、およびテトラデセニルアクリレートのような、C2-C14アルケニルアクリレート、およびグリシジルアクリレートのようなそのエポキシド、またはアジリジンアクリレートのようなそのアジリジン;gヒドロキシメチルアクリレート、ヒドロキシエチルアクリレート、ヒドロキシ-n-プロピルアクリレート、ヒドロキシイソプロピルアクリレート、ヒドロキシ-n-ブチルアクリレート、ヒドロキシ-sec-ブチルアクリレート、ヒドロキシイソブチルアクリレート、ヒドロキシ-tert-ブチルアクリレート、ヒドロキシ-n-ペンチルアクリレート、ヒドロキシイソペンチルアクリレート、ヒドロキシヘキシルアクリレート例えばヒドロキシ-n-ヘキシルアクリレート、ヒドロキシイソヘキシルアクリレート、またはヒドロキシシクロヘキシルアクリレート、ヒドロキシヘプチルアクリレート、ヒドロキシオクチルアクリレート例えば2-エチルヘキシルアクリレート、ヒドロキシノニルアクリレート、ヒドロキシデシルアクリレート例えばヒドロキシ-2-プロピルヘプチルアクリレートまたはヒドロキシイソデシルアクリレート、ヒドロキシウンデシルアクリレート、ヒドロキシドデシルアクリレート、ヒドロキシトリデシルアクリレート例えばヒドロキシイソトリデシルアクリレート、およびヒドロキシテトラデシルアクリレートのような、C1-C14ヒドロキシアルキルアクリレート、そのヒドロキシル基は、好ましくはそのアルキル基の末端位置ω位例えば4-ヒドロキシ-n-ブチルアクリレートまたはω-1位例えば2-ヒドロキシ-n-プロピルアクリレートに位置する;h1つ以上のアルキレングリコール単位を含むアルキレングリコールアクリレート。例は、iエチレングリコールアクリレート、プロピレングリコールアクリレート例えば1,2-または1,3-プロパンジオールアクリレート、ブチレングリコールアクリレート例えば1,2-、1,3-、または1,4-ブタンジオールアクリレート、ペンチレングリコールアクリレート例えば1,5-ペンタンジオールアクリレートまたはヘキシレングリコールアクリレート例えば1,6-ヘキサンジオールアクリレートのような、モノアルキレングリコールアクリレート、ここでその2番目のヒドロキシル基は、例えば硫酸、リン酸、アクリル酸、またはメタクリル酸によってエーテル化またはエステル化されている、またはiiポリエチレングリコールアクリレート、ポリプロピレングリコールアクリレート、ポリブチレングリコールアクリレート、ポリペンチレングリコールアクリレート、またはポリヘキシレングリコールアクリレートのような、ポリアルキレングリコールアクリレートであり、その2番目のヒドロキシル基は、必要に応じて例えば硫酸、リン酸、アクリル酸、またはメタクリル酸によってエーテル化またはエステル化され得る;エーテル化されたヒドロキシル基を有するポリアルキレングリコール単位の例は、C1-C14アルキルオキシ-ポリアルキレングリコール例えば、C1-C14アルキルオキシ-ポリアルキレングリコールアクリレートである;エステル化されたヒドロキシル基を有するポリアルキレングリコール単位の例は、スルホニウム-ポリアルキレングリコール例えばスルホニウム-ポリアルキレングリコールアクリレートおよびその塩、1,4-ブタンジオールジアクリレートまたは1,6-ヘキサンジオールジアクリレートのようなポリアルキレングリコールジアクリレート、または1,4-ブタンジオールメタクリレートアクリレートまたは1,6-ヘキサンジオールメタクレートアクリレートのようなポリアルキレングリコールメタクリレートアクリレートである;ポリアルキレングリコールアクリレートは、1つのアクリレート基例えばポリエチレングリコールモノアクリレート、ポリプロピレングリコールモノアクリレート、ポリブチレングリコールモノアクリレート、ポリペンチレングリコールモノアクリレート、またはポリヘキシレングリコールモノアクリレート、またはポリエチレングリコールジアクリレート、ポリプロピレングリコールジアクリレートポリブチレングリコールジアクリレート、ポリペンチレングリコールジアクリレート、またはポリヘキシレングリコールジアクリレートのような、2つ以上、好ましくは2つの、アクリレート基を有し得る。そのポリアルキレングリコールアクリレートはまた、お互いに異なる2つ以上のポリアルキレングリコールブロックを含み得、例はポリメチレングリコールおよびポリエチレングリコールのブロック、またはポリエチレングリコールおよびポリプロピレングリコールのブロックである。そのポリアルキレングリコール単位またはポリアルキレングリコールブロックの重合の程度は、一般的に、1から20の範囲、好ましくは3から10の範囲、より好ましくは3から6の範囲である。iメチルメタクリレート、エチルメタクリレート、n-プロピルメタクリレート、イソプロピルメタクリレート、n-ブチルメタクリレート、sec-ブチルメタクリレート、イソブチルメタクリレート、tert-ブチルメタクリレート、n-ペンチルメタクリレート、イソペンチルメタクリレート、ヘキシルメタクリレート例えばn-ヘキシルメタクリレート、イソヘキシルメタクリレート、またはシクロヘキシルメタクリレート、ヘプチルメタクリレート、オクチルメタクリレート例えば2-エチルヘキシルメタクリレート、ノニルメタクリレート、デシルメタクリレート例えば2-プロピルヘプチルメタクリレートまたはイソデシルメタクリレート、ウンデシルメタクリレート、ドデシルメタクリレート、トリデシルメタクリレート例えばイソトリデシルメタクリレート、およびテトラデシルメタクリレートのような、C1-C14アルキルメタクリレート;そのアルキル基は、必要に応じて、例えばトリフルオロエチルメタクリレートのように、1つ以上のハロゲン原子例えばフッ素、塩素、臭素、またはヨウ素で、または例えばジエチルアミノエチルメタクリレートのように1つ以上のアミノ基で、またはメトキシプロピルメタクリレートのように1つ以上のアルコキシ基で、またはフェノキシエチルメタクリレートのように1つ以上のアリールオキシ基で置換され得る;jエテニルメタクリレート、n-プロペニルメタクリレート、イソプロペニルメタクリレート、n-ブテニルメタクリレート、sec-ブテニルメタクリレート、イソブテニルメタクリレート、tert-ブテニルメタクリレート、n-ペンテニルメタクリレート、イソペンテニルメタクリレート、ヘキセニルメタクリレート例えばn-ヘキセニルメタクリレート、イソヘキセニルメタクリレート、またはシクロヘキセニルメタクリレート、ヘプテニルメタクリレート、オクテニルメタクリレート例えば2-エチルヘキセニルメタクリレート、ノネニルメタクリレート、デセニルメタクリレート例えば2-プロペニルヘプチルメタクリレートまたはイソデセニルメタクリレート、ウンデセニルメタクリレート、ドデセニルメタクリレート、トリデセニルメタクリレート例えばイソトリデセニルメタクリレート、およびテトラデセニルメタクリレートのような、C2-C14アルケニルメタクリレート、およびグリシジルメタクリレートのようなそのエポキシド、またはアジリジンメタクリレートのようなそのアジリジン;kヒドロキシメチルメタクリレート、ヒドロキシエチルメタクリレート、ヒドロキシ-n-プロピルメタクリレート、ヒドロキシイソプロピルメタクリレート、ヒドロキシ-n-ブチルメタクリレート、ヒドロキシ-sec-ブチルメタクリレート、ヒドロキシイソブチルメタクリレート、ヒドロキシ-tert-ブチルメタクリレート、ヒドロキシ-n-ペンチルメタクリレート、ヒドロキシイソペンチルメタクリレート、ヒドロキシヘキシルメタクリレート例えばヒドロキシ-n-ヘキシルメタクリレート、ヒドロキシイソヘキシルメタクリレート、またはヒドロキシシクロヘキシルメタクリレート、ヒドロキシヘプチルメタクリレート、ヒドロキシオクチルメタクリレート例えば2-エチルヘキシルメタクリレート、ヒドロキシノニルメタクリレート、ヒドロキシデシルメタクリレート例えばヒドロキシ-2-プロピルヘプチルメタクリレートまたはヒドロキシイソデシルメタクリレート、ヒドロキシウンデシルメタクリレート、ヒドロキシドデシルメタクリレート、ヒドロキシトリデシルメタクリレート例えばヒドロキシイソトリデシルメタクリレート、およびヒドロキシテトラデシルメタクリレートのような、C1-C14ヒドロキシアルキルメタクリレート、そのヒドロキシル基は、好ましくはそのアルキル基の末端位置ω位例えば4-ヒドロキシ-n-ブチルメタクリレートまたはω-1位例えば2-ヒドロキシ-n-プロピルメタクリレートに位置する;l1つ以上のアルキレングリコール単位を含むアルキレングリコールメタクリレート。例は、iエチレングリコール、プロピレングリコール例えば1,2-または1,3-プロパンジオール、ブチレングリコール例えば1,2-、1,3-、または1,4-ブタンジオール、ペンチレングリコール例えば1,5-ペンタンジオールまたはヘキシレングリコール例えば1,6-ヘキサンジオールのメタクリレートのような、モノアルキレングリコールメタクリレート、ここでその2番目のヒドロキシル基は、例えば硫酸、リン酸、アクリル酸、またはメタクリル酸によってエーテル化またはエステル化されている、またはiiポリエチレングリコールメタクリレート、ポリプロピレングリコールメタクリレート、ポリブチレングリコールメタクリレート、ポリペンチレングリコールメタクリレート、またはポリヘキシレングリコールメタクリレートのような、ポリアルキレングリコールメタクリレートであり、その2番目のヒドロキシル基は、必要に応じて例えば硫酸、リン酸、アクリル酸、またはメタクリル酸によってエーテル化またはエステル化され得る;エーテル化されたヒドロキシル基を有するポリアルキレングリコール単位の例は、C1-C14アルキルオキシ-ポリアルキレングリコール例えば、C1-C14アルキルオキシ-ポリアルキレングリコールメタクリレートである;エステル化されたヒドロキシル基を有するポリアルキレングリコール単位の例は、スルホニウム-ポリアルキレングリコール例えばスルホニウム-ポリアルキレングリコールメタクリレートおよびその塩、または1,4-ブタンジオールジメタクリレートのようなポリアルキレングリコールジメタクリレートである;ポリアルキレングリコールメタクリレートは、1つのメタクリレート基を有し得例えばポリエチレングリコールモノメタクリレート、ポリプロピレングリコールモノメタクリレート、ポリブチレングリコールモノメタクリレート、ポリペンチレングリコールモノメタクリレート、またはポリヘキシレングリコールモノメタクリレート、またはポリエチレングリコールジメタクリレート、ポリプロピレングリコールジメタクリレート、ポリブチレングリコールジメタクリレート、ポリペンチレングリコールジメタクリレート、またはポリヘキシレングリコールジメタクリレートのような、2つ以上、好ましくは2つの、メタクリレート基を有し得る。そのポリアルキレングリコールメタクリレートはまた、お互いに異なる2つ以上のポリアルキレングリコールブロックを含み得、例はポリメチレングリコールおよびポリエチレングリコールのブロック、またはポリエチレングリコールおよびポリプロピレングリコールのブロックである例えばBisomerPEM63PHDCognis、CAS58916-75-9;そのポリアルキレングリコール単位またはポリアルキレングリコールブロックの重合の程度は、一般的に、1から20の範囲、好ましくは3から10の範囲、より好ましくは3から6の範囲である。好ましいメタアクリレートコモノマーの例を、以下に列挙する:a4-ヒドロキシブチルアクリレートb2-ヒドロキシプロピルメタクリレートcスルファトエチルメタクリレートアンモニウムdペンタプロピレングリコールメタクリレートeアクリル酸fヘキサエチレングリコールメタクリレートgヘキサプロピレングリコールアクリレートhヘキサエチレングリコールアクリレートiヒドロキシエチルメタクリレートjポリアルキレングリコールメタクリレートCASNo.589-75-9kメトキシ-ポリエチレングリコールメタクリレートl2-プロピルヘプチルアクリレート2-PHAm1,3-ブタンジオールジメタクリレートBDDMAnトリエチレングリコールジメタクリレートTEGDMAoヒドロキシエチルアクリレートHEAp2-ヒドロキシプロピルアクリレートHPAqエチレングリコールジメタクリレートEGDMArグリシジルメタクリレートGMAsアリルメタクリレートALMAtBisomerPEM3ポリエチレングリコールメタクリレートuBisomerIDMAイソデシルメタクリレートvBisomerC13MAイソトリデシルメタクリレートw3-スルホプロピルアクリレート、より詳細にはカリウム塩のような塩形態のものxN-2-アクリロイルオキシエチル-N,N-ジメチル-N-3-スルホプロピルアンモニウムベタインyN-2-メタクリロイルオキシエチル-N,N-ジメチル-N-3-スルホプロピルアンモニウムベタインz3-スルホプロピルメタクリレート、より詳細にはカリウム塩のような塩形態のものz1N-3-メタクリルアミドプロピル-N,N-ジメチル-N-3-スルホプロピルアンモニウムベタイン。好ましいコポリマーcは、AMPSおよび前述のコモノマーaからz1の1つを含む二元重合体である。AMPPおよび前述のコモノマーaからz1の1つを含む二元重合体も好ましい。AMPSまたはAMPPと、2つのメタアクリレートモノマーの三元重合体も作製され得る。コポリマーcがさらなるモノマーならびにAMPSおよび/またはAMPPおよびメタアクリレートを含む場合、これらのさらなるモノマーは、好ましくはビニルエステル、スチレン、N-ビニルカプロラクタム、ビニルリン酸ならびにその塩およびエスエル、ビニルホスホン酸ならびにその塩およびエステル、ビニルスルホン酸ならびにその塩およびエステル、ビニルカルボン酸ならびにその塩およびエステル例えばビニル酢酸のようなビニル化合物、マレイン酸エステルのような不飽和ジカルボン酸もしくはポリカルボン酸、またはアミル化合物もしくはアリル化合物の塩の群から選択される。AMPS、AMPP、およびメタアクリレートモノマーに関して好ましいさらなるコモノマーを、下記に挙げる:1ビニル化合物、例えば酢酸ビニル、ラウリン酸ビニル、プロピオン酸ビニルまたはネオノナン酸のビニルエステルのようなビニルエステル、N-ビニルカプロラクタム、ビニルリン酸ならびにその塩およびエステル、ビニルホスホン酸ならびにその塩およびエステル、ビニルスルホン酸ならびにその塩およびエステル、ビニルカルボン酸ならびにその塩およびエステル例えばビニル酢酸、またはスチレンコモノマー、例えばスチレン、アルファ-メチルスチレン、またはヒドロキシル、アミノ、ニトリル、カルボン酸、ホスホン酸、リン酸、ニトロ、もしくはスルホン酸基を有するスチレンのような極性の官能基を有するスチレンのような、芳香族ビニル化合物およびその塩そのスチレンの極性の官能基は、好ましくはパラ位にある、芳香族ビニル化合物。2不飽和ジカルボン酸またはポリカルボン酸、例えばマレイン酸ジブチル、またはマレイン酸ジオクチルのようなマレイン酸エステル、アリル化合物の塩、例えばアリルスルホン酸ナトリウム、およびアミル誘導体の塩、例えばアミルスルホン酸ナトリウム。従って、好ましいコポリマーcは、AMPS、前述のコモノマーaからz1の1つ、ならびにビニルエステル、スチレン、N-ビニルカプロラクタム、ビニルリン酸ならびにその塩およびエステル、ビニルホスホン酸ならびにその塩およびエステル、ビニルスルホン酸ならびにその塩およびエステル、ビニルカルボン酸ならびにその塩およびエステル例えばビニル酢酸のようなビニル化合物、マレイン酸エステルのような不飽和ジカルボン酸もしくはポリカルボン酸、またはアミル化合物もしくはアリル化合物の塩の基から選択されるさらなるコモノマーを含む三元重合体を含む。AMPP、前述のコポリマーaからz1の1つ、ならびにビニルエステル、スチレン、N-ビニルカプロラクタム、ビニルリン酸ならびにその塩およびエステル、ビニルホスホン酸ならびにその塩およびエステル、ビニルスルホン酸ならびにその塩およびエステル、ビニルカルボン酸ならびにその塩およびエステル例えばビニル酢酸のようなビニル化合物、マレイン酸エステルのような不飽和ジカルボン酸もしくはポリカルボン酸、またはアミル化合物もしくはアリル化合物の塩の群から選択されるさらなるコモノマーを含む三元重合体も好ましい。特に好ましい三元重合体の例は、AMPSHEMAコモノマーi酢酸ビニルの型の三元重合体、または、以下の型の三元重合体である;AMPPHEMA酢酸ビニル、AMPSHEMAプロピオン酸ビニル、AMPPHEMAプロピオン酸ビニル、AMPSHEMAN-ビニルカプロラクタム、AMPPHEMAN-ビニルカプロラクタム、AMPSHEMAスチレン、AMPPHEMAスチレン、AMPSHEMAp-ヒドロキシスチレン、AMPPHEMAp-ヒドロキシスチレン、AMPSHEMAラウリン酸ビニル、AMPPHEMAラウリン酸ビニル、AMPSHEMAビニルリン酸、AMPPHEMAビニルリン酸、AMPSHEMAビニルリン酸トリメチル、AMPPHEMAビニルリン酸トリメチル、AMPSHEMAビニルホスホン酸、AMPPHEMAビニルホスホン酸、AMPSHEMAビニルリン酸ジメチル、AMPPHEMAビニルリン酸ジメチル、AMPSHEMAビニルスルホン酸、AMPPHEMAビニルスルホン酸、AMPSHEMAビニル酢酸、AMPPHEMAビニル酢酸;AMPSHEAコモノマーo酢酸ビニル、AMPPHEA酢酸ビニル、AMPSHEAプロピオン酸ビニル、AMPPHEAプロピオン酸ビニル、AMPSHEAN-ビニルカプロラクタム、AMPPHEAN-ビニルカプロラクタム、AMPSHEAスチレン、AMPPHEAスチレン、AMPSHEAp-ヒドロキシスチレン、AMPPHEAp-ヒドロキシスチレン、AMPSHEAラウリン酸ビニル、AMPPHEAラウリン酸ビニル、AMPSHEAビニルリン酸、AMPPHEAビニルリン酸、AMPSHEAビニルリン酸トリメチル、AMPPHEAビニルリン酸トリメチル、AMPSHEAビニルホスホン酸、AMPPHEAビニルホスホン酸、AMPSHEAビニルリン酸ジメチル、AMPPHEAビニルリン酸ジメチル、AMPSHEAビニルスルホン酸、AMPPHEAビニルスルホン酸、AMPSHEAビニル酢酸、AMPPHEAビニル酢酸;AMPSHPMAコモノマーb酢酸ビニル、AMPPHPMA酢酸ビニル、AMPSHPMAプロピオン酸ビニル、AMPPHPMAプロピオン酸ビニル、AMPSHPMAN-ビニルカプロラクタム、AMPPHPMAN-ビニルカプロラクタム、AMPSHPMAスチレン、AMPPHPMAスチレン、AMPSHPMAp-ヒドロキシスチレン、AMPPHPMAp-ヒドロキシスチレン、AMPSHPMAラウリン酸ビニル、AMPPHPMAラウリン酸ビニル、AMPSHPMAビニルリン酸、AMPPHPMAビニルリン酸、AMPSHPMAビニルリン酸トリメチル、AMPPHPMAビニルリン酸トリメチル、AMPSHPMAビニルホスホン酸、AMPPHPMAビニルホスホン酸、AMPSHPMAビニルリン酸ジメチル、AMPPHPMAビニルリン酸ジメチル、AMPSHPMAビニルスルホン酸、AMPPHPMAビニルスルホン酸、AMPSHPMAビニル酢酸、AMPPHPMAビニル酢酸;AMPSHPAコモノマーp酢酸ビニル、AMPPHPA酢酸ビニル、AMPSHPAプロピオン酸ビニル、AMPPHPAプロピオン酸ビニル、AMPSHPAN-ビニルカプロラクタム、AMPPHPAN-ビニルカプロラクタム、AMPSHPAスチレン、AMPPHPAスチレン、AMPSHPAp-ヒドロキシスチレン、AMPPHPAp-ヒドロキシスチレン、AMPSHPAラウリン酸ビニル、AMPPHPAラウリン酸ビニル、AMPSHPAビニルリン酸、AMPPHPAビニルリン酸、AMPSHPAビニルリン酸トリメチル、AMPPHPAビニルリン酸トリメチル、AMPSHPAビニルホスホン酸、AMPPHPAビニルホスホン酸、AMPSHPAビニルリン酸ジメチル、AMPPHPAビニルリン酸ジメチル、AMPSHPAビニルスルホン酸、AMPPHPAビニルスルホン酸、AMPSHPAビニル酢酸、AMPPHPAビニル酢酸;AMPSHBAコモノマーa酢酸ビニル、AMPPHBA酢酸ビニル、AMPSHBAプロピオン酸ビニル、AMPPHBAプロピオン酸ビニル、AMPSHBAN-ビニルカプロラクタム、AMPPHBAN-ビニルカプロラクタム、AMPSHBAスチレン、AMPPHBAスチレン、AMPSHBAp-ヒドロキシスチレン、AMPPHBAp-ヒドロキシスチレン、AMPSHBAラウリン酸ビニル、AMPPHBAラウリン酸ビニル、AMPSHBAビニルリン酸、AMPPHBAビニルリン酸、AMPSHBAビニルリン酸トリメチル、AMPPHBAビニルリン酸トリメチル、AMPSHBAビニルホスホン酸、AMPPHBAビニルホスホン酸、AMPSHBAビニルリン酸ジメチル、AMPPHBAビニルリン酸ジメチル、AMPSHBAビニルスルホン酸、AMPPHBAビニルスルホン酸、AMPSHBAビニル酢酸、AMPPHBAビニル酢酸;AMPSPEM6LDコモノマーf酢酸ビニル、AMPPPEM6LD酢酸ビニル、AMPSPEM6LDプロピオン酸ビニル、AMPPPEM6LDプロピオン酸ビニル、AMPSPEM6LDN-ビニルカプロラクタム、AMPPPEM6LDN-ビニルカプロラクタム、AMPSPEM6LDスチレン、AMPPPEM6LDスチレン、AMPSPEM6LDp-ヒドロキシスチレン、AMPPPEM6LDp-ヒドロキシスチレン、AMPSPEM6LDラウリン酸ビニル、AMPPPEM6LDラウリン酸ビニル、AMPSPEM6LDビニルリン酸、AMPPPEM6LDビニルリン酸、AMPSPEM6LDビニルリン酸トリメチル、AMPPPEM6LDビニルリン酸トリメチル、AMPSPEM6LDビニルホスホン酸、AMPPPEM6LDビニルホスホン酸、AMPSPEM6LDビニルリン酸ジメチル、AMPPPEM6LDビニルリン酸ジメチル、AMPSPEM6LDビニルスルホン酸、AMPPPEM6LDビニルスルホン酸、AMPSPEM6LDビニル酢酸、AMPPPEM6LDビニル酢酸;AMPSPPA6コモノマーg酢酸ビニル、AMPPPPA6酢酸ビニル、AMPSPPA6プロピオン酸ビニル、AMPPPPA6プロピオン酸ビニル、AMPSPPA6N-ビニルカプロラクタム、AMPPPPA6N-ビニルカプロラクタム、AMPSPPA6スチレン、AMPPPPA6スチレン、AMPSPPA6p-ヒドロキシスチレン、AMPPPPA6p-ヒドロキシスチレン、AMPSPPA6ラウリン酸ビニル、AMPPPPA6ラウリン酸ビニル、AMPSPPA6ビニルリン酸、AMPPPPA6ビニルリン酸、AMPSPPA6ビニルリン酸トリメチル、AMPPPPA6ビニルリン酸トリメチル、AMPSPPA6ビニルホスホン酸、AMPPPPA6ビニルホスホン酸、AMPSPPA6ビニルリン酸ジメチル、AMPPPPA6ビニルリン酸ジメチル、AMPSPPA6ビニルスルホン酸、AMPPPPA6ビニルスルホン酸、AMPSPPA6ビニル酢酸、AMPPPPA6ビニル酢酸;性質のプロファイルおよび必要条件のプロファイルに依存して、四元重合体、例えばAMPSまたはAMPPHEMA酢酸ビニル、およびさらなるコモノマーを組み込むことによるより高次のコポリマーも可能である。コポリマーcは、一般的に、50molより高い、好ましくは60-95mol、より好ましくは80-99molの範囲のAMPS単位またはAMPP単位の比率を有する;さらなるモノマーの比率は、一般的に50mol未満、好ましくは5から40mol、より好ましくは0.1から20molの範囲である。二元重合体のメタアクリレートモノマーの比率は、一般的に0.1molから40molの範囲であり、一方三元重合体においてそれは0.1molから20molの範囲である。三元重合体におけるさらなるモノマーの比率は、一般的に0.1molから5molの範囲である。コポリマーcを、従来の用法によって、例えばバッチまたはセミバッチ工程によって得ることができる。例えば、最初に、対応する量の水およびモノマーが、温度調節可能な反応器に入れられ、そして不活性ガス雰囲気下に置かれる。この最初の充填物が、次いで撹拌され、そして反応温度好ましくは約70-80°Cの領域にし、そして開始剤が、好ましくは水溶液の形態で加えられる。適当な開始剤は、ラジカル重合のための公知の開始剤であり、例は、ペルオキソ二硫酸ナトリウム、ペルオキソ二硫酸カリウム、またはペルオキソ二硫酸アンモニウム、またはH2O2に基づく混合物であり、その例はH2O2のクエン酸との混合物である。最高温度を待ち、そして反応器内の温度が下がるとすぐに、a残りのモノマーが計量されて入れられ、後反応が続くセミバッチ工程、またはb後反応が直接起こるバッチ工程。その後、生じた反応混合物を室温に冷却し、そして例えばヘキサンまたは塩化メチレンのような有機溶媒による抽出、続く溶媒の蒸留除去によって、そのコポリマーが水溶液から単離される。その後、そのコポリマーが有機溶媒で洗浄され、そして乾燥される。得られた反応混合物はまた、直接さらなる加工処理に供され得、その場合、水性コポリマー溶液に保存剤を加えることが有利である。そのコポリマーは、マイクロカプセルの生成において保護コロイドとして適当である。本発明の好ましいマイクロカプセルは、以下の成分a、b、およびcを有する:フロログルシノール、グルタルアルデヒド、AMPS/ヒドロキシエチルメタクリレートコポリマー;フロログルシノール、スクシンアルデヒド、AMPS/ヒドロキシエチルメタクリレートコポリマー;フロログルシノール、グリオキサール、AMPS/ヒドロキシエチルメタクリレートコポリマー;フロログルシノール、グリオキシル酸、AMPS/ヒドロキシエチルメタクリレートコポリマー;フロログルシノール、グルタルアルデヒド、AMPS/ヒドロキシエチルアクリレートコポリマー;フロログルシノール、スクシンアルデヒド、AMPS/ヒドロキシエチルアクリレートコポリマー;フロログルシノール、グリオキサール、AMPS/ヒドロキシエチルアクリレートコポリマー;フロログルシノール、グリオキシル酸、AMPS/ヒドロキシエチルアクリレートコポリマー;フロログルシノール、グルタルアルデヒド、AMPS/ヒドロキシプロピルメタクリレートコポリマー;フロログルシノール、スクシンアルデヒド、AMPS/ヒドロキシプロピルメタクリレートコポリマー;フロログルシノール、グリオキサール、AMPS/ヒドロキシプロピルメタクリレートコポリマー;フロログルシノール、グリオキシル酸、AMPS/ヒドロキシプロピルメタクリレートコポリマー;フロログルシノール、グルタルアルデヒド、AMPS/ヒドロキシプロピルアクリレートコポリマー;フロログルシノール、スクシンアルデヒド、AMPS/ヒドロキシプロピルアクリレートコポリマー;フロログルシノール、グリオキサール、AMPS/ヒドロキシプロピルアクリレートコポリマー;フロログルシノール、グリオキシル酸、AMPS/ヒドロキシプロピルアクリレートコポリマー;フロログルシノール、グルタルアルデヒド、AMPS/ヒドロキシブチルメタクリレートコポリマー;フロログルシノール、スクシンアルデヒド、AMPS/ヒドロキシブチルメタクリレートコポリマー;フロログルシノール、グリオキサール、AMPS/ヒドロキシブチルメタクリレートコポリマー;フロログルシノール、グリオキシル酸、AMPS/ヒドロキシブチルメタクリレートコポリマー;フロログルシノール、グルタルアルデヒド、AMPS/ヒドロキシブチルアクリレートコポリマー;フロログルシノール、スクシンアルデヒド、AMPS/ヒドロキシブチルアクリレートコポリマー;フロログルシノール、グリオキサール、AMPS/ヒドロキシブチルアクリレートコポリマー;フロログルシノール、グリオキシル酸、AMPS/ヒドロキシブチルアクリレートコポリマー;フロログルシノール、グルタルアルデヒド、AMPS/ポリエチレングリコールモノメタクリレートコポリマー;フロログルシノール、スクシンアルデヒド、AMPS/ポリエチレングリコールモノメタクリレートコポリマー;フロログルシノール、グリオキサール、AMPS/ポリエチレングリコールモノメタクリレートコポリマー;フロログルシノール、グリオキシル酸、AMPS/ポリエチレングリコールモノメタクリレートコポリマー;フロログルシノール、グルタルアルデヒド、AMPS/ポリエチレングリコールモノアクリレートコポリマー;フロログルシノール、スクシンアルデヒド、AMPS/ポリエチレングリコールモノアクリレートコポリマー;フロログルシノール、グリオキサール、AMPS/ポリエチレングリコールモノアクリレートコポリマー;フロログルシノール、グリオキシル酸、AMPS/ポリエチレングリコールモノアクリレートコポリマー;フロログルシノール、グルタルアルデヒド、AMPS/ポリプロピレングリコールモノメタクリレートコポリマー;フロログルシノール、スクシンアルデヒド、AMPS/ポリプロピレングリコールモノメタクリレートコポリマー;フロログルシノール、グリオキサール、AMPS/ポリプロピレングリコールモノメタクリレートコポリマー;フロログルシノール、グリオキシル酸、AMPS/ポリプロピレングリコールモノメタクリレートコポリマー;フロログルシノール、グルタルアルデヒド、AMPS/ポリプロピレングリコールモノアクリレートコポリマー;フロログルシノール、スクシンアルデヒド、AMPS/ポリプロピレングリコールモノアクリレートコポリマー;フロログルシノール、グリオキサール、AMPS/ポリプロピレングリコールモノアクリレートコポリマー;フロログルシノール、グリオキシル酸、AMPS/ポリプロピレングリコールモノアクリレートコポリマー;フロログルシノール、グルタルアルデヒド、AMPS/メトキシ-ポリエチレングリコールモノメタクリレートコポリマー;フロログルシノール、スクシンアルデヒド、AMPS/メトキシ-ポリエチレングリコールモノメタクリレートコポリマー;フロログルシノール、グリオキサール、AMPS/メトキシ-ポリエチレングリコールモノメタクリレートコポリマー;フロログルシノール、グリオキシル酸、AMPS/メトキシ-ポリエチレングリコールモノメタクリレートコポリマー;フロログルシノール、グルタルアルデヒド、AMPS/メトキシ-ポリエチレングリコールモノアクリレートコポリマー;フロログルシノール、スクシンアルデヒド、AMPS/メトキシ-ポリエチレングリコールモノアクリレートコポリマー;フロログルシノール、グリオキサール、AMPS/メトキシ-ポリエチレングリコールモノアクリレートコポリマー;フロログルシノール、グリオキシル酸、AMPS/メトキシ-ポリエチレングリコールモノアクリレートコポリマー;レゾルシノール、グルタルアルデヒド、AMPS/ヒドロキシエチルメタクリレートコポリマー;レゾルシノール、スクシンアルデヒド、AMPS/ヒドロキシエチルメタクリレートコポリマー;レゾルシノール、グリオキサール、AMPS/ヒドロキシエチルメタクリレートコポリマー;レゾルシノール、グリオキシル酸、AMPS/ヒドロキシエチルメタクリレートコポリマー;レゾルシノール、グルタルアルデヒド、AMPS/ヒドロキシエチルアクリレートコポリマー;レゾルシノール、スクシンアルデヒド、AMPS/ヒドロキシエチルアクリレートコポリマー;レゾルシノール、グリオキサール、AMPS/ヒドロキシエチルアクリレートコポリマー;レゾルシノール、グリオキシル酸、AMPS/ヒドロキシエチルアクリレートコポリマー;レゾルシノール、グルタルアルデヒド、AMPS/ヒドロキシプロピルメタクリレートコポリマー;レゾルシノール、スクシンアルデヒド、AMPS/ヒドロキシプロピルメタクリレートコポリマー;レゾルシノール、グリオキサール、AMPS/ヒドロキシプロピルメタクリレートコポリマー;レゾルシノール、グリオキシル酸、AMPS/ヒドロキシプロピルメタクリレートコポリマー;レゾルシノール、グルタルアルデヒド、AMPS/ヒドロキシプロピルアクリレートコポリマー;レゾルシノール、スクシンアルデヒド、AMPS/ヒドロキシプロピルアクリレートコポリマー;レゾルシノール、グリオキサール、AMPS/ヒドロキシプロピルアクリレートコポリマー;レゾルシノール、グリオキシル酸、AMPS/ヒドロキシプロピルアクリレートコポリマー;レゾルシノール、グルタルアルデヒド、AMPS/ヒドロキシブチルメタクリレートコポリマー;レゾルシノール、スクシンアルデヒド、AMPS/ヒドロキシブチルメタクリレートコポリマー;レゾルシノール、グリオキサール、AMPS/ヒドロキシブチルメタクリレートコポリマー;レゾルシノール、グリオキシル酸、AMPS/ヒドロキシブチルメタクリレートコポリマー;レゾルシノール、グルタルアルデヒド、AMPS/ヒドロキシブチルアクリレートコポリマー;レゾルシノール、スクシンアルデヒド、AMPS/ヒドロキシブチルアクリレートコポリマー;レゾルシノール、グリオキサール、AMPS/ヒドロキシブチルアクリレートコポリマー;レゾルシノール、グリオキシル酸、AMPS/ヒドロキシブチルアクリレートコポリマー;レゾルシノール、グルタルアルデヒド、AMPS/ポリエチレングリコールモノメタクリレートコポリマー;レゾルシノール、スクシンアルデヒド、AMPS/ポリエチレングリコールモノメタクリレートコポリマー;レゾルシノール、グリオキサール、AMPS/ポリエチレングリコールモノメタクリレートコポリマー;レゾルシノール、グリオキシル酸、AMPS/ポリエチレングリコールモノメタクリレートコポリマー;レゾルシノール、グルタルアルデヒド、AMPS/ポリエチレングリコールモノアクリレートコポリマー;レゾルシノール、スクシンアルデヒド、AMPS/ポリエチレングリコールモノアクリレートコポリマー;レゾルシノール、グリオキサール、AMPS/ポリエチレングリコールモノアクリレートコポリマー;レゾルシノール、グリオキシル酸、AMPS/ポリエチレングリコールモノアクリレートコポリマー;レゾルシノール、グルタルアルデヒド、AMPS/ポリプロピレングリコールモノメタクリレートコポリマー;レゾルシノール、スクシンアルデヒド、AMPS/ポリプロピレングリコールモノメタクリレートコポリマー;レゾルシノール、グリオキサール、AMPS/ポリプロピレングリコールモノメタクリレートコポリマー;レゾルシノール、グリオキシル酸、AMPS/ポリプロピレングリコールモノメタクリレートコポリマー;レゾルシノール、グルタルアルデヒド、AMPS/ポリプロピレングリコールモノアクリレートコポリマー;レゾルシノール、スクシンアルデヒド、AMPS/ポリプロピレングリコールモノアクリレートコポリマー;レゾルシノール、グリオキサール、AMPS/ポリプロピレングリコールモノアクリレートコポリマー;レゾルシノール、グリオキシル酸、AMPS/ポリプロピレングリコールモノアクリレートコポリマー;レゾルシノール、グルタルアルデヒド、AMPS/メトキシ-ポリエチレングリコールモノメタクリレートコポリマー;レゾルシノール、スクシンアルデヒド、AMPS/メトキシ-ポリエチレングリコールモノメタクリレートコポリマー;レゾルシノール、グリオキサール、AMPS/メトキシ-ポリエチレングリコールモノメタクリレートコポリマー;レゾルシノール、グリオキシル酸、AMPS/メトキシ-ポリエチレングリコールモノメタクリレートコポリマー;レゾルシノール、グルタルアルデヒド、AMPS/メトキシ-ポリエチレングリコールモノアクリレートコポリマー;レゾルシノール、スクシンアルデヒド、AMPS/メトキシ-ポリエチレングリコールモノアクリレートコポリマー;レゾルシノール、グリオキサール、AMPS/メトキシ-ポリエチレングリコールモノアクリレートコポリマー;レゾルシノール、グリオキシル酸、AMPS/メトキシ-ポリエチレングリコールモノアクリレートコポリマー;尿素、グルタルアルデヒド、AMPS/ヒドロキシエチルメタクリレートコポリマー;尿素、スクシンアルデヒド、AMPS/ヒドロキシエチルメタクリレートコポリマー;尿素、グリオキサール、AMPS/ヒドロキシエチルメタクリレートコポリマー;尿素、グリオキシル酸、AMPS/ヒドロキシエチルメタクリレートコポリマー;尿素、グルタルアルデヒド、AMPS/ヒドロキシエチルアクリレートコポリマー;尿素、スクシンアルデヒド、AMPS/ヒドロキシエチルアクリレートコポリマー;尿素、グリオキサール、AMPS/ヒドロキシエチルアクリレートコポリマー;尿素、グリオキシル酸、AMPS/ヒドロキシエチルアクリレートコポリマー;尿素、グルタルアルデヒド、AMPS/ヒドロキシプロピルメタクリレートコポリマー;尿素、スクシンアルデヒド、AMPS/ヒドロキシプロピルメタクリレートコポリマー;尿素、グリオキサール、AMPS/ヒドロキシプロピルメタクリレートコポリマー;尿素、グリオキシル酸、AMPS/ヒドロキシプロピルメタクリレートコポリマー;尿素、グルタルアルデヒド、AMPS/ヒドロキシプロピルアクリレートコポリマー尿素、スクシンアルデヒド、AMPS/ヒドロキシプロピルアクリレートコポリマー;尿素、グリオキサール、AMPS/ヒドロキシプロピルアクリレートコポリマー;尿素、グリオキシル酸、AMPS/ヒドロキシプロピルアクリレートコポリマー;尿素、グルタルアルデヒド、AMPS/ヒドロキシブチルメタクリレートコポリマー;尿素、スクシンアルデヒド、AMPS/ヒドロキシブチルメタクリレートコポリマー;尿素、グリオキサール、AMPS/ヒドロキシブチルメタクリレートコポリマー;尿素、グリオキシル酸、AMPS/ヒドロキシブチルメタクリレートコポリマー;尿素、グルタルアルデヒド、AMPS/ヒドロキシブチルアクリレートコポリマー;尿素、スクシンアルデヒド、AMPS/ヒドロキシブチルアクリレートコポリマー;尿素、グリオキサール、AMPS/ヒドロキシブチルアクリレートコポリマー;尿素、グリオキシル酸、AMPS/ヒドロキシブチルアクリレートコポリマー;尿素、グルタルアルデヒド、AMPS/ポリエチレングリコールモノメタクリレートコポリマー;尿素、スクシンアルデヒド、AMPS/ポリエチレングリコールモノメタクリレートコポリマー;尿素、グリオキサール、AMPS/ポリエチレングリコールモノメタクリレートコポリマー;尿素、グリオキシル酸、AMPS/ポリエチレングリコールモノメタクリレートコポリマー;尿素、グルタルアルデヒド、AMPS/ポリエチレングリコールモノアクリレートコポリマー;尿素、スクシンアルデヒド、AMPS/ポリエチレングリコールモノアクリレートコポリマー;尿素、グリオキサール、AMPS/ポリエチレングリコールモノアクリレートコポリマー;尿素、グリオキシル酸、AMPS/ポリエチレングリコールモノアクリレートコポリマー;尿素、グルタルアルデヒド、AMPS/ポリプロピレングリコールモノメタクリレートコポリマー;尿素、スクシンアルデヒド、AMPS/ポリプロピレングリコールモノメタクリレートコポリマー;尿素、グリオキサール、AMPS/ポリプロピレングリコールモノメタクリレートコポリマー;尿素、グリオキシル酸、AMPS/ポリプロピレングリコールモノメタクリレートコポリマー;尿素、グルタルアルデヒド、AMPS/ポリプロピレングリコールモノアクリレートコポリマー;尿素、スクシンアルデヒド、AMPS/ポリプロピレングリコールモノアクリレートコポリマー;尿素、グリオキサール、AMPS/ポリプロピレングリコールモノアクリレートコポリマー;尿素、グリオキシル酸、AMPS/ポリプロピレングリコールモノアクリレートコポリマー;尿素、グルタルアルデヒド、AMPS/メトキシ-ポリエチレングリコールモノメタクリレートコポリマー;尿素、スクシンアルデヒド、AMPS/メトキシ-ポリエチレングリコールモノメタクリレートコポリマー;尿素、グリオキサール、AMPS/メトキシ-ポリエチレングリコールモノメタクリレートコポリマー;尿素、グリオキシル酸、AMPS/メトキシ-ポリエチレングリコールモノメタクリレートコポリマー;尿素、グルタルアルデヒド、AMPS/メトキシ-ポリエチレングリコールモノアクリレートコポリマー;尿素、スクシンアルデヒド、AMPS/メトキシ-ポリエチレングリコールモノアクリレートコポリマー;尿素、グリオキサール、AMPS/メトキシ-ポリエチレングリコールモノアクリレートコポリマー;尿素、グリオキシル酸、AMPS/メトキシ-ポリエチレングリコールモノアクリレートコポリマー;メラミン、グルタルアルデヒド、AMPS/ヒドロキシエチルメタクリレートコポリマー;メラミン、スクシンアルデヒド、AMPS/ヒドロキシエチルメタクリレートコポリマー;メラミン、グリオキサール、AMPS/ヒドロキシエチルメタクリレートコポリマー;メラミン、グリオキシル酸、AMPS/ヒドロキシエチルメタクリレートコポリマー;メラミン、グルタルアルデヒド、AMPS/ヒドロキシエチルアクリレートコポリマー;メラミン、スクシンアルデヒド、AMPS/ヒドロキシエチルアクリレートコポリマー;メラミン、グリオキサール、AMPS/ヒドロキシエチルアクリレートコポリマー;メラミン、グリオキシル酸、AMPS/ヒドロキシエチルアクリレートコポリマー;メラミン、グルタルアルデヒド、AMPS/ヒドロキシプロピルメタクリレートコポリマー;メラミン、スクシンアルデヒド、AMPS/ヒドロキシプロピルメタクリレートコポリマー;メラミン、グリオキサール、AMPS/ヒドロキシプロピルメタクリレートコポリマー;メラミン、グリオキシル酸、AMPS/ヒドロキシプロピルメタクリレートコポリマー;メラミン、グルタルアルデヒド、AMPS/ヒドロキシプロピルアクリレートコポリマー;メラミン、スクシンアルデヒド、AMPS/ヒドロキシプロピルアクリレートコポリマー;メラミン、グリオキサール、AMPS/ヒドロキシプロピルアクリレートコポリマー;メラミン、グリオキシル酸、AMPS/ヒドロキシプロピルアクリレートコポリマー;メラミン、グルタルアルデヒド、AMPS/ヒドロキシブチルメタクリレートコポリマー;メラミン、スクシンアルデヒド、AMPS/ヒドロキシブチルメタクリレートコポリマー;メラミン、グリオキサール、AMPS/ヒドロキシブチルメタクリレートコポリマー;メラミン、グリオキシル酸、AMPS/ヒドロキシブチルメタクリレートコポリマー;メラミン、グルタルアルデヒド、AMPS/ヒドロキシブチルアクリレートコポリマー;メラミン、スクシンアルデヒド、AMPS/ヒドロキシブチルアクリレートコポリマー;メラミン、グリオキサール、AMPS/ヒドロキシブチルアクリレートコポリマー;メラミン、グリオキシル酸、AMPS/ヒドロキシブチルアクリレートコポリマー;メラミン、グルタルアルデヒド、AMPS/ポリエチレングリコールモノメタクリレートコポリマー;メラミン、スクシンアルデヒド、AMPS/ポリエチレングリコールモノメタクリレートコポリマー;メラミン、グリオキサール、AMPS/ポリエチレングリコールモノメタクリレートコポリマー;メラミン、グリオキシル酸、AMPS/ポリエチレングリコールモノメタクリレートコポリマー;メラミン、グルタルアルデヒド、AMPS/ポリエチレングリコールモノアクリレートコポリマー;メラミン、スクシンアルデヒド、AMPS/ポリエチレングリコールモノアクリレートコポリマー;メラミン、グリオキサール、AMPS/ポリエチレングリコールモノアクリレートコポリマー;メラミン、グリオキシル酸、AMPS/ポリエチレングリコールモノアクリレートコポリマー;メラミン、グルタルアルデヒド、AMPS/ポリプロピレングリコールモノメタクリレートコポリマー;メラミン、スクシンアルデヒド、AMPS/ポリプロピレングリコールモノメタクリレートコポリマー;メラミン、グリオキサール、AMPS/ポリプロピレングリコールモノメタクリレートコポリマー;メラミン、グリオキシル酸、AMPS/ポリプロピレングリコールモノメタクリレートコポリマー;メラミン、グルタルアルデヒド、AMPS/ポリプロピレングリコールモノアクリレートコポリマー;メラミン、スクシンアルデヒド、AMPS/ポリプロピレングリコールモノアクリレートコポリマー;メラミン、グリオキサール、AMPS/ポリプロピレングリコールモノアクリレートコポリマー;メラミン、グリオキシル酸、AMPS/ポリプロピレングリコールモノアクリレートコポリマー;メラミン、グルタルアルデヒド、AMPS/メトキシ-ポリエチレングリコールモノメタクリレートコポリマー;メラミン、スクシンアルデヒド、AMPS/メトキシ-ポリエチレングリコールモノメタクリレートコポリマー;メラミン、グリオキサール、AMPS/メトキシ-ポリエチレングリコールモノメタクリレートコポリマー;メラミン、グリオキシル酸、AMPS/メトキシ-ポリエチレングリコールモノメタクリレートコポリマー;メラミン、グルタルアルデヒド、AMPS/メトキシ-ポリエチレングリコールモノアクリレートコポリマー;メラミン、スクシンアルデヒド、AMPS/メトキシ-ポリエチレングリコールモノアクリレートコポリマー;メラミン、グリオキサール、AMPS/メトキシ-ポリエチレングリコールモノアクリレートコポリマー;メラミン、グリオキシル酸、AMPS/メトキシ-ポリエチレングリコールモノアクリレートコポリマー。前述の成分aおよびbが存在し、成分cとしてAMPSの代わりにAMPPが存在する組み合わせが、本発明のマイクロカプセルのために同様に適当である。これらのうち、以下のAMPPの組み合わせが特に好ましい:レゾルシノール、グルタルアルデヒド、AMPP/ポリエチレングリコールモノメタクリレートコポリマー;レゾルシノール、スクシンアルデヒド、AMPP/ポリエチレングリコールモノメタクリレートコポリマー;レゾルシノール、グリオキサール、AMPP/ポリエチレングリコールモノメタクリレートコポリマー;レゾルシノール、グリオキシル酸、AMPP/ポリエチレングリコールモノメタクリレートコポリマー;レゾルシノール、グルタルアルデヒド、AMPP/ポリエチレングリコールモノアクリレートコポリマー;レゾルシノール、スクシンアルデヒド、AMPP/ポリエチレングリコールモノアクリレートコポリマー;レゾルシノール、グリオキサール、AMPP/ポリエチレングリコールモノアクリレートコポリマー;レゾルシノール、グリオキシル酸、AMPP/ポリエチレングリコールモノアクリレートコポリマー;レゾルシノール、グルタルアルデヒド、AMPP/ポリプロピレングリコールモノメタクリレートコポリマー;レゾルシノール、スクシンアルデヒド、AMPP/ポリプロピレングリコールモノメタクリレートコポリマー;レゾルシノール、グリオキサール、AMPP/ポリプロピレングリコールモノメタクリレートコポリマー;レゾルシノール、グリオキシル酸、AMPP/ポリプロピレングリコールモノメタクリレートコポリマー;レゾルシノール、グルタルアルデヒド、AMPP/ポリプロピレングリコールモノアクリレートコポリマー;レゾルシノール、スクシンアルデヒド、AMPP/ポリプロピレングリコールモノアクリレートコポリマー;レゾルシノール、グリオキサール、AMPP/ポリプロピレングリコールモノアクリレートコポリマー;レゾルシノール、グリオキシル酸、AMPP/ポリプロピレングリコールモノアクリレートコポリマー;レゾルシノール、グルタルアルデヒド、AMPP/メトキシ-ポリエチレングリコールモノメタクリレートコポリマー;レゾルシノール、スクシンアルデヒド、AMPP/メトキシ-ポリエチレングリコールモノメタクリレートコポリマー;レゾルシノール、グリオキサール、AMPP/メトキシ-ポリエチレングリコールモノメタクリレートコポリマー;レゾルシノール、グリオキシル酸、AMPP/メトキシ-ポリエチレングリコールモノメタクリレートコポリマー;レゾルシノール、グルタルアルデヒド、AMPP/メトキシ-ポリエチレングリコールモノアクリレートコポリマー;レゾルシノール、スクシンアルデヒド、AMPP/メトキシ-ポリエチレングリコールモノアクリレートコポリマー;レゾルシノール、グリオキサール、AMPP/メトキシ-ポリエチレングリコールモノアクリレートコポリマー;レゾルシノール、グリオキシル酸、AMPS/メトキシ-ポリエチレングリコールモノアクリレートコポリマー;フロログルシノール、グルタルアルデヒド、AMPP/ポリエチレングリコールモノメタクリレートコポリマー;フロログルシノール、スクシンアルデヒド、AMPP/ポリエチレングリコールモノメタクリレートコポリマー;フロログルシノール、グリオキサール、AMPP/ポリエチレングリコールモノメタクリレートコポリマー;フロログルシノール、グリオキシル酸、AMPS/ポリエチレングリコールモノメタクリレートコポリマー;フロログルシノール、グルタルアルデヒド、AMPP/ポリエチレングリコールモノアクリレートコポリマー;フロログルシノール、スクシンアルデヒド、AMPP/ポリエチレングリコールモノアクリレートコポリマー;フロログルシノール、グリオキサール、AMPP/ポリエチレングリコールモノアクリレートコポリマー;フロログルシノール、グリオキシル酸、AMPP/ポリエチレングリコールモノアクリレートコポリマー;フロログルシノール、グルタルアルデヒド、AMPP/ポリプロピレングリコールモノメタクリレートコポリマー;フロログルシノール、スクシンアルデヒド、AMPP/ポリプロピレングリコールモノメタクリレートコポリマー;フロログルシノール、グリオキサール、AMPP/ポリプロピレングリコールモノメタクリレートコポリマー;フロログルシノール、グリオキシル酸、AMPP/ポリプロピレングリコールモノメタクリレートコポリマー;フロログルシノール、グルタルアルデヒド、AMPP/ポリプロピレングリコールモノアクリレートコポリマー;フロログルシノール、スクシンアルデヒド、AMPP/ポリプロピレングリコールモノアクリレートコポリマー;フロログルシノール、グリオキサール、AMPP/ポリプロピレングリコールモノアクリレートコポリマー;フロログルシノール、グリオキシル酸、AMPP/ポリプロピレングリコールモノアクリレートコポリマー;フロログルシノール、グルタルアルデヒド、AMPP/メトキシ-ポリエチレングリコールモノメタクリレートコポリマー;フロログルシノール、スクシンアルデヒド、AMPP/メトキシ-ポリエチレングリコールモノメタクリレートコポリマー;フロログルシノール、グリオキサール、AMPP/メトキシ-ポリエチレングリコールモノメタクリレートコポリマー;フロログルシノール、グリオキシル酸、AMPP/メトキシ-ポリエチレングリコールモノメタクリレートコポリマー;フロログルシノール、グルタルアルデヒド、AMPP/メトキシ-ポリエチレングリコールモノアクリレートコポリマー;フロログルシノール、スクシンアルデヒド、AMPP/メトキシ-ポリエチレングリコールモノアクリレートコポリマー;フロログルシノール、グリオキサール、AMPP/メトキシ-ポリエチレングリコールモノアクリレートコポリマー;フロログルシノール、グリオキシル酸、AMPP/メトキシ-ポリエチレングリコールモノアクリレートコポリマー。2つ以上の成分a、より詳細には成分aが2つ以上の化合物aの組み合わせによって、好ましくは2つのアミンa1によって、または2つの芳香族もしくは複素芳香族化合物a2によって置き換えられる前述の組み合わせも、本発明のマイクロカプセルのために適当である。成分aが、成分a1およびa2の組み合わせから成る前述の組み合わせも適当である。1つより多くの成分aを有するそのような組み合わせの例を、下記に挙げる:フロログルシノール/メラミン、グルタルアルデヒド、AMPS/メトキシ-ポリエチレングリコールモノアクリレートコポリマー;レゾルシノール/メラミン、グルタルアルデヒド、AMPS/メトキシ-ポリエチレングリコールモノアクリレートコポリマー;尿素/メラミン、グルタルアルデヒド、AMPS/メトキシ-ポリエチレングリコールモノアクリレートコポリマー;尿素/メラミン、グルタルアルデヒド、AMPP/メトキシ-ポリエチレングリコールモノアクリレートコポリマー。本発明はまた、異なるマイクロカプセルの物理的な混合物を含み、従って、あらゆる可能な組み合わせの前述のマイクロカプセル系に基づくカプセル混合物が含まれる。この場合における性質を、混合マイクロカプセルの性質およびその混合比にわたり、必要条件によって調整され得る。そのようなマイクロカプセルの混合物の例は、メラミン、グルタルアルデヒド、AMPS、およびPEM63PHDのマイクロカプセルと、フロログルシノール、グルタルアルデヒド、AMPS、およびPEM63PHDのマイクロカプセルの、例えば5:95から95:5の割合での組み合わせであり、その性質を必要条件-コア材料として芳香油を使用する場合、より高い保存安定性または長期間安定して芳香を放出ブーストすること-によって調整することが可能である。本発明の1つの実施態様において、さらに本発明のマイクロカプセルを生成するために、無定形疎水性シリカゲルのような、二酸化ケイ素を含む1つ以上の剤を使用することが可能である。より詳しくは、これらの剤は、例えば凝集傾向を抑制する目的のための、マイクロカプセルの表面の後処理のために適当である。本発明の1つの実施態様において、本発明のマイクロカプセルはまた、1つ以上の窒素含有剤、または酸素含有剤で後処理され得る。適当な酸素含有剤は、より詳細には、レゾルシノールおよびフロログルシノールである。窒素含有剤の中で、例えばピリダジン、ピリミジン、ピラジン、ピロリドン、アミノピリジン、およびそれら由来の化合物のような、アミノ置換炭素原子またはカルボニル基のいずれかの隣に、ヘテロ原子として少なくとも1つの窒素原子を有する複素環化合物を使用することが好ましい。この一般的な種類の有用な化合物は、アミノトリアジンおよびそれ由来の化合物である。適当なアミノトリアジンは、例えばメラミン、2,6-ジアミノトリアジン、置換および二量体アミノトリアジン、およびこれらの化合物から調製された混合物のような、原則として全てのアミノトリアジンである。ポリアミドおよびジシアンジアミド、尿素およびその誘導体、ならびにピロリドンおよびそれら由来の化合物も、有用である。適当なピロリドンの例は、例えば、例えばヒダントインのような、イミダゾリジノンおよびそれら由来の化合物であり、その誘導体は特に有用である;これらの化合物の中で特に有用であるのは、アラントインおよびその誘導体である。また特に有用であるのは、トリアミノ-1,3,5-トリアジンメラミンおよびその誘導体である。特に本発明のマイクロカプセルのこの好ましい実施態様を達成するために、その後処理は、表面の純粋な後処理を示すことを強調するべきである。言い換えると、この好ましい実施態様において、使用される窒素含有剤、酸素含有剤、またはケイ素含有剤は、カプセル壁全体の構築に均一には関与せず、その代わりに主にカプセル壁の外側表面に濃縮される。後処理のために使用する化合物は、好ましくはスラリーの形態で使用される。本発明はさらに、1つ以上の本発明のマイクロカプセルを含むマイクロカプセル分散系を提供する。本発明はさらに、マイクロカプセルのカプセル壁を形成するために、本発明による反応のためのアルデヒド成分bとの反応のために、本発明による反応のための少なくとも1つのアミンa1、および/または芳香族アルコールまたはその誘導体、より詳細にはそのエーテルのような、少なくとも1つの芳香族もしくは複素芳香族化合物a2の使用を提供する。その遊離のアルコールまたはそのエーテルはまたここで、混合物の形態で存在し得る。本発明による使用のために、ホルムアルデヒドを含まないマイクロカプセルを提供することが好ましい。しかし、例えば保存剤として、各場合において混合物全体に基づいて、一般的には重量で0.05未満、好ましくは重量で0.01未満の、少量のホルムアルデヒドは、反応混合物に加えられ得る。本発明は、さらなる発明として、本発明のマイクロカプセルまたはマイクロカプセル分散系を生成する方法に基づき、ここで少なくとも1つのアミンおよび/または芳香族アルコールのような、芳香族もしくは複素芳香族化合物、1分子あたり少なくとも2つのC原子を有する少なくとも1つのアルデヒド成分を、AMPSおよび/またはAMPPの単位ならびに1つ以上のメタアクリレートモノマーを含む少なくとも1つのコポリマーの存在下で、必要に応じてカプセル封入される少なくとも1つの物質コア材料の存在下で、合わせ、そして反応させ、そしてカプセルの硬化は、後に温度の上昇によって起こる。この場合、その方法の過程において、より詳細には硬化の前に、pHが上昇されることが特に好ましい。好ましくは、本発明の方法において、まずa少なくとも1つのアミンa1ならびに/または芳香族アルコールおよび/もしくはその誘導体例えばエステルまたはそのエーテルのような、少なくとも1つの芳香族もしくは複素芳香族化合物a2、ならびに少なくとも1つのアルデヒド成分bは、AMPSおよび/またはAMPPの単位ならびに1つ以上のメタアクリレートモノマーを含む少なくとも1つのコポリマーc、ならびに少なくとも1つのカプセル封入物質の存在下で、40°Cから65°Cの温度で、および6~9のpH、好ましくは7~8.5のpHで合わせられる、そしてb後の方法の工程において、40から65°Cの温度で、pHを2~11、好ましくは、レゾルシノールの場合9より高い、好ましくは9.5~11、フロログルシノールの場合4未満、好ましくは3~4、ならびにメラミンおよび尿素の場合2から7の範囲、好ましくは3~6に調整する、cそして後に、温度を40°Cから110°C、好ましくは70°Cから90°C、より詳細には80°Cに上昇させることによって、カプセルの硬化が行われる。測定速度、温度、pHおよび/または撹拌速度の選択されたパラメーターによって、本発明のマイクロカプセルまたはマイクロカプセル分散系の収率および質に影響を与えることが可能である。より詳細には、低すぎる温度は、カプセル壁がより低い不浸透性を有することを引き起こし得る。これは残留する油相、収率の低下、および乾燥器のフィルターにコア材料が凝縮物として沈着することから、当業者に明らかである。他方、反応速度が高くなりすぎないことを確実にすることに注意しなければならない、なぜなら、そうでなければ少量の壁材料のみがカプセルを覆う、および/または過剰な遊離の壁材料が、カプセルの外に存在するからである。この遊離の壁材料は、次いでカプセルより大きな粒子に存在し得る。同様に、アルカリ度も、本発明のマイクロカプセルの質のために重要であり得る。それに加えて、pHが、手順上のレジメの状況において、バッチがゲル化する傾向に影響を与える。本発明の方法の1つの実施態様において、アルカリ度は、アルカリ金属塩、好ましくはアルカリ金属炭酸塩、より詳細には炭酸ナトリウムを用いて調整される。ゲル化のリスクを低減するので、炭酸ナトリウムが好ましい。例えば酸性媒体において特に安定であるカプセル系のような、必要条件の特定のプロファイルに関して、元素周期表の典型元素1族および2族のアルカリ金属の水溶液が、より特に適当である。本発明の方法の状況において、アミンおよび/または芳香族アルコールと、アルデヒド成分との反応方法の工程aの最初において、撹拌が行われ得、この場合、その撹拌スピードは、500から2500rpm、より詳細には1000から2000rpmであり得る。生じた混合物に対して、次いでAMPSおよび/またはAMPPの単位ならびに1つ以上のメタアクリレートモノマーを含む、少なくとも1つのコポリマー、ならびにカプセル封入される物質を加えることが可能である。好ましくは、後で、そして特にアルカリ度を上げる直前またはその間方法の工程bに、その撹拌スピードが上昇され、そして次いで3000から5000rpm、より詳細には3500から4500rpm、特に4000rpmであり得る。この方法で上昇された撹拌スピードは、好ましくはその混合物の粘度の値が低下するまで維持され、その撹拌スピードは、粘度の低下の開始後、好ましくは500から2500rpm、より好ましくは1000から2000rpmに低下させる。撹拌速度をより早くに低下させることは、同様にバッチの望ましくないゲル化を引き起こし得る。好ましくは、記載した粘度の低下の開始後に、少なくとも20分間、より詳細には30~180分間、好ましくは1000から2000rpmの撹拌スピードで、および40から65°Cの温度で、方法の工程cにおいて、カプセルが温度の上昇によって硬化される前に、撹拌が続けられる。記載された粘度の低下の開始後、およびカプセルの硬化の前の、この段階はまた、本発明において休止期と呼ばれる。休止期は、好ましくは十分に安定なカプセル壁の予備形成を達成するために、言い換えると、コア材料がもれない十分な安定性を有するカプセル壁を形成するために使用され得る。本発明のマイクロカプセルは、好ましくはホルムアルデヒドを含まない。それらは、水性のスラリーから安定なコア/シェルマイクロカプセルとして加工処理して、乾燥させた、自由に流動可能な粉末に形成され得る。そのマイクロカプセルは、気体、液体、および固体の物質と共に、疎水性および親水性材料の充填を与え得る。本発明はさらに、親水性例えば香料または疎水性であり得るコア材料の徐放のために、本発明のマイクロカプセルまたはマイクロカプセル分散系を使用することを提供する。そのコア材料は、例えば、好ましくは芳香剤および香料、殺虫剤、除草剤、潤滑剤、滑剤例えばフッ化炭化水素、昆虫忌避剤、活性抗菌成分、活性薬剤成分、活性美容成分例えばシャンプーのための、潜在性蓄熱材料例えばワックス、触媒例えば有機炭酸塩、自己回復剤例えばノルボルネン、ジシクロペンタジエン、ワニスのようなコーティング系例えば芳香ワニス、色素color例えばノーカーボンコピー系のための、疎水性ワックス、疎水性エン成分または疎水性溶媒の群から選択される、活性成分である。本発明のマイクロカプセルまたはマイクロカプセル分散系を含む製品も本発明によって提供され、そしてそれらは、好ましくはノーカーボンコピー系、紙のコーティングおよび含侵、およびセキュリティー機能コーティングのようなコーティング、触媒充填マイクロカプセル、塗料技術例えば、塗料製造、建築化学物質、歯科技術好ましくは速硬性歯科充填組成物の成分として、自己回復系、化粧品好ましくは芳香およびフレーバーオイル、薬学好ましくは活性成分のためのビヒクルとして、医学技術例えばNOのような神経伝達物質によって放出される種のカプセル封入、例えばニトログリセロールのようなカプセル封入、例えば、洗濯、掃除、消毒、接着結合、炎抑制、植物の処置好ましくは殺真菌剤、殺虫剤、昆虫忌避剤または除草剤として、または腐食制御の分野から選択される用途の領域で使用される。本発明のマイクロカプセルは、例えば芳香ワニスのようなワニスを生成するために使用され得る、そしてその架橋の程度、そのサイズ、その壁厚、および表面仕上げに関して、ならびにまたコア材料に関して変動して使用され得る。高い化学的および物理的耐性のために、それらは活動的な媒体における使用のためを含む、安定なコア/シェルカプセル系として適当である。従ってカプセルの注目すべき割合を破壊せずに、印刷業界において公知のコーティング厚さで、従来のドクターブレードシステムによって応用され得る芳香ワニスを生成する事が可能である。そのマイクロカプセルは一般的に、1-1000μmの平均直径を有する。本発明の状況において、マイクロカプセルという用語はまた、ナノカプセル、すなわち<1μmの平均直径を有するカプセルも含む。そのカプセルは、好ましくは0.1から100μmの平均直径を有する。壁の厚さは調整可能であり、そして0.01-100μm、より詳細には、例えば0.1から10μmであり得る。中実球、言い換えるとコア材料を囲まない粒子の生成も可能である。これらの中実球は、500nm未満好ましくは300~400nmの平均直径を有し得る。それらは好ましくは単分散中実球であり得る。1つの実施態様において、フロログルシノールは、これらの中実球を生成するために使用され得る。本発明の中実球は、例えば医学的技術における、標準またはコントロール手段として例えば粒径分析計または赤血球計数器において較正溶液として使用され得る、あるいは研磨剤における研磨成分として、装飾効果のために、または感圧性粒子による印刷ワニスのためのスペーサーとして利用され得る。本発明のマイクロカプセルは、木/材料部分における含浸樹脂として、水性分散系の形態で使用され得、そしてより詳細には、装飾コーティング系のための触媒効果、色効果、サーモクロミック効果、または安全効果のようなさらなる機能を有する含浸樹脂として適当である。本発明は、多くの実用的な実施例によって下記で明らかになり、それは本質的に純粋に説明のためであり、そしていかなる方法において本発明を制限しない。実施例1:コポリマーの調製aAMPS-ヒドロキシブチルアクリレート1500gのバッチに関して、891gの脱塩水を、585gのAMPS50水溶液および7.5gの4-ヒドロキシブチルアクリレートHBAと一緒に反応器へ導入し、そして不活性ガス雰囲気中に置く。その反応混合物を、撹拌しながら400rpm75°Cに加熱する。水溶性開始剤のペルオキソ二硫酸ナトリウムのうち、0.03gを15gの水に溶解させ、そして反応温度に到達したときにシリンジを用いて反応器に注入する。最高温度に到達した後、1時間の後反応が始まる。そのバッチを続いて室温に冷却し、そして1.5gの保存剤と混合する。その水溶液は、粘度、固体含有量、およびpHによって特徴付けられる。粘度は540mPas20rpmのBrookfieldで測定、固体含有量は21、そしてpHは3.3である。3gのコポリマーをペトリ皿に注ぎ、そして乾燥キャビネットで、160°Cで24時間乾燥させる。最終的な質量は0.69gであり、21.6の収率に対応する。bAMPS-ポリアルキレングリコールモノメタクリレート最初の充填物は、912gの脱塩水、240gのAMPS、および7.5gのポリエチレン/プロピレングリコールモノメタクリレートCognisのBisomerPEM63PHD、CASNo.589-75-9から成る。その混合物を不活性ガス雰囲気下に置く。その反応混合物を、撹拌しながら400rpm75°Cに加熱する。1.5gのペルオキソ二硫酸ナトリウムを、15gの水に溶解させ、そしてシリンジを用いて反応器へ移す。反応器中の温度が最高に達し、そして低下し始めたときに、240gのAMPSを、83gのPEM63PHDと共に、ぜん動ポンプを用いて、1時間かけて計量して入れる。これに30分間の後反応を続ける。続いてそのバッチを室温に冷却し、そして1.5gの保存剤と混合する。その水溶液は、粘度、固体含有量、およびpHによって特徴付けられる。粘度は110mPas20rpmのBrookfieldで測定、固体含有量は23、そしてpHは3.1である。3gのコポリマーをペトリ皿に注ぎ、そして乾燥キャビネットで、160°Cで24時間乾燥させる。最終的な質量は0.68gであり、21.6の収率に対応する。実施例2:フロログルシノール-メラミンマイクロカプセルa予備縮合物の調製5.4gのフロログルシノールおよび0.6gのメラミンを、78.6gの蒸留水に溶解させる。1.2gの85の強度のギ酸を用いて、pHを3に調整する。その混合物を35°Cに加熱し、そして14.2gの50の強度のグルタルアルデヒド溶液を加える。5分後、可溶性のプレ凝縮物が形成され始め、それは、ほとんど水に溶けない、メラミンおよびフロログルシノールの溶解から明らかである。予備縮合物の全体的な固体含有量は、重量で14.0である。bマイクロカプセルの生成段階aで得られた41.5gの可溶性予備縮合物を、5分後に3.0gの保護コロイド、AMPS2-アクリルアミド-2-メチル-1-プロピルスルホン酸およびPEM6ポリエチレングリコールモノメタクリレート、および23.7gのカプセル封入のための芳香油と混合する。粒子の形成のために、同時にそのスピードを500rpmから2500rpmに増加させる。20分後、その樹脂は硬化して構造化されたカプセル壁を形成し始める。続く時間で、600rpmの回転スピードで撹拌を行う。この時間内に、15分後、ギ酸85を用いてpH3に酸性化した、7.5gの重量で14のフロログルシノールスラリーを、45分間で計量して加え、そしてまた、20分後、スラリーが濃縮するのを防止するために16gの水を加える。これに80°Cで2時間の硬化時期が続く。続いて、85のギ酸で酸性化された、4.2gの重量で33のメラミンスラリーFolcoスラリーを30分間で計測して入れる。これに、最後にpH3における30分間の後硬化が続く。そのカプセルスラリーを室温に冷却し、そして水酸化ナトリウムの水溶液を用いてpH7に調整する。得られたマイクロカプセルの技術的データは:直径D90:10μm固体:33コア画分:70効率:90粉末収率:90残存アルデヒド含量:<500ppm、GCFT-IRによって決定。実施例3:メラミンマイクロカプセル31.0gのグルタルアルデヒド溶液50を、90gの蒸留水と共に55°Cに加熱し、そして水酸化ナトリウム水溶液10を用いてpH9.2にする。続いて5.6gのメラミンを加え、そしてこの混合物を、55°Cで10分間予備縮合する。依然として55°Cで、9.5gのAMPS2-アクリルアミド-2-メチル-1-プロパンスルホン酸およびPEM6ポリエチレングリコールモノメタクリレートのコポリマー、およびまた78gのジエチルフタレートを加え、そしてそのスピードを1600rpmに上昇させる。次いでアミドスルホン酸15を加えて、pHを6.1に低下させる。約2分後、約30μmの安定なカプセルサイズが確立される。より低いスピード800rpmで、そのカプセルは55°Cで1時間、および80°Cで3時間で硬化する。硬化の過程で、4gのメラミンをバッチに加え、そして硬化の最後の時間に水酸化ナトリウム水溶液20によって、そのpHを9-11に維持する。得られたマイクロカプセルの技術的データ:直径D90:28μm固体:46.4コア画分:74.8効率:97粉末収率:50残存アルデヒド含有量:<500ppm、GCFT-IRによって決定。実施例4:三元重合体の一般的な合成説明495.0gのモノマー1AMPSまたはAMPPおよび7.5gのモノマー2メタ/アクリレートモノマーおよび898gの脱塩水を、最初の充填物として二重壁ガラス反応器に移す。その最初の充填物を簡単に混合し、そして次いでアルゴンで10分間ガス注入する。その反応混合物を、続いて75°Cに加熱し、そして開始剤溶液15gの水中0.75gで開始する。反応器において最高温度に達したときに、モノマー237.5gおよびモノマー33番目のモノマー15gを、ぜん動ポンプまたはシリンジポンプを用いて、1時間かけて計量して入れる。計量した添加の後に、1時間の後反応が存在し、その後得られた水性ポリマー溶液を冷却する。反応器内の温度が40°C未満になったときに、1.5gの保存剤を加え、そしてその均一な生成物を取り出す。実施例5:AMPS-ポリアルキレングリコールモノメタクリレート-N-ビニルカプロラクタム最初の充填物は、883gの脱塩水、525gのAMPS、7.5gのPEM63PHD、および15gのN-ビニルカプロラクタムから成る。その混合物を不活性ガス雰囲気下に置き、そして撹拌しながら250rpm75°Cに加熱する。0.75gのペルオキソ二硫酸ナトリウムを、15gの水に溶解させ、そしてシリンジを用いて反応器に注入する。温度が最高に達し、そして低下し始めたときに、15gのN-ビニルカプロラクタムを、37.5gのPEM63PHDと共に、シリンジポンプを用いて、1時間かけて計量して入れる。これに、30分間の後反応を続ける。その後、そのバッチを室温に冷却し、そして1.5gの保存剤と混合する。その水溶液は、粘度、固体含有量、およびpHによって特徴付けられる。粘度は1800mPas20rpmのBrookfieldで測定、固体含有量は22.1、そしてpHは3.5である。3gの三元重合体をペトリ皿に注ぎ、そして乾燥キャビネットで、160°Cで24時間乾燥させる。最終的な質量は0.67gであり、そして22.3の収率に対応する。"